(57)【要約】【課題】  一般的なＡＬＰＲシステムに適用できるマーキングおよびまたは再帰反射性基材を有するナンバープレート、あるいはマーキングおよびまたは再帰反射性基材を有するナンバープレート用装飾部材を作製するために使用できる、耐候性に優れるナンバープレート用シートならびに該ナンバープレート用シートを用いたナンバープレート用積層体およびナンバープレート、ナンバープレート用装飾部材の提供。【解決手段】  セシウムタングステン酸化物と、基材とを有する、ナンバープレート用シートを提供する。そのセシウムタングステン酸化物を含む赤外線吸収性マーキング層を有してもよい。また、基材として、再帰反射性基材を用いる場合において、その再帰反射性基材上またはその中にそのセシウムタングステン酸化物を含む赤外線吸収層を有してもよい。【選択図】図１
2014024537.tif 000002
【特許請求の範囲】
【請求項１】
セシウムタングステン酸化物と、
基材と
を有する、ナンバープレート用シート。
【請求項２】
前記セシウムタングステン酸化物を含む赤外線吸収性マーキング層を有する、
請求項１に記載のナンバープレート用シート。
【請求項３】
前記セシウムタングステン酸化物は、前記マーキング層中に、０．０５質量％以上、および３５質量％以下含まれている、請求項２に記載のナンバープレート用シート。
【請求項４】
赤外線透過性の印刷層を更に含む、請求項１から請求項３のいずれか１項に記載のナンバープレート用シート。
【請求項５】
調色層を更に含み、
該ナンバープレート用シートをシート厚み方向に平面視したときに該赤外線吸収性マーキング層が該調色層によって完全または部分的に包囲されているように、該調色層が配置されており、
該調色層が赤外線透過性であり、
該調色層と該赤外線吸収性マーキング層との色差ΔＥ*ａｂが０以上１０以下である、請求項１から請求項４のいずれか１項に記載のナンバープレート用シート。
【請求項６】
前記基材は、再帰反射性基材であり、
前記再帰反射性基材上またはその上方を覆う、前記セシウムタングステン酸化物を含む赤外線吸収層と
を有する、請求項１から請求項５のいずれか１項に記載のナンバープレート用シート。
【請求項７】
前記基材は、セシウムタングステン酸化物を含む、再帰反射性基材である、請求項１から請求項５のいずれか１項に記載のナンバープレート用シート。
【請求項８】
前記再帰反射性基材は、結合剤層と、前記結合剤層に少なくとも埋め込まれている微小球レンズ素子と、スペーサー層と、前記スペーサー層に隣接する反射体層とを含む、請求項６または請求項７に記載のナンバープレート用シート。
【請求項９】
前記再帰反射性基材は、キューブコーナ素子を含む、請求項６または７に記載のナンバープレート用シート。
【請求項１０】
ベース部材と、
前記ベース部材上に形成された、請求項１から請求項９のいずれか１項に記載のナンバープレートシートと、を備えた、ナンバープレート用積層体。
【請求項１１】
請求項１０に記載のナンバープレート用積層体で形成された、ナンバープレート。
【請求項１２】
請求項１０に記載のナンバープレート用積層体で形成された、ナンバープレート用装飾部材。
【請求項１３】
請求項１２に記載のナンバープレート用装飾部材を備えたナンバープレート。
【発明の詳細な説明】
【技術分野】
【０００１】
本発明は、自動車や二輪等の車両用ナンバープレート用シート、ナンバープレート用積層体およびそれらを備えたナンバープレート、さらには、ナンバープレートの装飾等に用いられるフレームやボルト等のナンバープレート用装飾部材に関する。
【背景技術】
【０００２】
従来、路上またはその近辺に設置されるＡＬＰＲ（自動ナンバープレート読取器（automated license plate reader））システムは広く用いられている。ＡＬＰＲシステムは、典型的には、赤外線カメラ、およびナンバープレートに赤外線を照射するための赤外光源を用いる。ＡＬＰＲシステムは、電気系統によって乗用物を検知および認識する。ＡＬＰＲシステムの使用例は、道路交通法の施行、犯罪に関係する車両の捜査、および施設のアクセス制御である。警察もまたパトロールカー内に携帯型ＡＬＰＲシステムを備えている場合がある。
数字および文字のエンボス、ならびにアルミニウムシール等の機械的な機構は、ナンバープレートの偽造防止の主な手法である。しかし、これらの機械的な機構はＡＬＰＲシステムで検知できない。
【０００３】
従来、ナンバープレートとは異なる技術分野において、赤外線で検知可能な偽造防止機構が種々提案されてきた。
【０００４】
特許文献１には、フィルムおよび好ましくはフィルムの片面に設けた粘着剤層の一方または両方に、赤外線を透過する黒色の有機染料によって着色が施されており、上記粘着剤層には赤外線を吸収する無機顔料を含んだインキによる情報の印刷層が設けられ、この印刷層上に剥離紙が設けられた隠し印刷ラベルが記載されている。
【０００５】
特許文献２には、４００ｎｍ〜７００ｎｍの波長を選択的に吸収する化合物を含む感熱転写インキ層と、７００ｎｍ〜１５００ｎｍの波長の光を選択的に吸収する化合物を含む感熱転写インキ層を基材に設けたことを特徴とする感熱転写材が記載されている。
【０００６】
特許文献３には、書類袋の開封未開封を検証するため、脆弱なベースシートの表面に、赤外線吸収インキからなる検証層、赤外線透過インキからなる図柄層を設け、裏面に接着層を介して剥離シートを貼着したことを特徴とするシールが記載されている。
【０００７】
特許文献４には、第１および第２の表面を有するラベル基体と、該第１の表面に形成された接着層と、該第２の表面に形成された赤外線非反射パターンと、該赤外線非反射パターン上に形成された隠蔽層と、該隠蔽層上に形成された赤外線透過インキ材料による迷彩層とを有し、該赤外線非反射パターンが、該第２の表面上に形成された赤外線反射層と、該赤外線反射層上に所定のパターンに形成された赤外線吸収層とからなることを特徴とする偽造防止ラベルが記載されている。
【０００８】
特許文献５には、低視認性再帰反射ビジュアルタグであって、その生産には、前記低視認性再帰反射ビジュアルタグを形成するために、赤外線遮断材を再帰反射性基材上に置く工程が含まれ、前記赤外線遮断材は、パターンを形成するように置かれ、前記パターンは、前記低視認性再帰反射ビジュアルタグが、赤外線光源により照射されると、赤外線センサによって認識可能となる、低視認性再帰反射ビジュアルタグが記載されている。
【０００９】
特許文献６には、基材フィルムと、その一方の面に設けられた無機系色素を含むエネルギー硬化型樹脂組成物からなる硬化物層を有し、少なくとも波長８５０〜１３００ｎｍの全領域における光線透過率が１０％以下であり、かつ可視光線透過率が６５％以上であることを特徴とする赤外線吸収フィルムが記載されている。
【００１０】
特許文献７には、７００〜２５００ｎｍの近赤外領域において分光反射率の差が３０％以上である特定波長領域を少なくとも一ヶ所有し、且つ視覚による認識が不能又は困難である二つの層を備えていることを特徴とする情報を含有する複合層が記載されている。
【００１１】
一方、特許文献８には、キューブコーナーエレメント、反射層および赤外線非透過性物質を含む再帰反射性シートを用いたライセンスプレートが記載されている。
【先行技術文献】
【特許文献】
【００１２】
【特許文献１】特開平１−１５２４８７号公報
【特許文献２】特開平３−１７３６９１号公報
【特許文献３】特開平０６−１８６９０８号公報
【特許文献４】実用新案第０２５８４９１１号公報
【特許文献５】特開２００７−１７１９５６号公報
【特許文献６】特開２００７−０２１９９８号公報
【特許文献７】特開平０２−１４５３８１号公報
【特許文献８】国際公開第２０１１／０４６９５７号パンフレット
【発明の概要】
【発明が解決しようとする課題】
【００１３】
しかし、一般的なＡＬＰＲシステムで認識できる（すなわち赤外線吸収性の）マーキングをナンバープレート自体に、あるいはナンバープレートに後付けするフレームやボルト等の装飾部材に備えたものは、これまで提案されていない。またそのようなナンバープレートの作製を可能にするような、耐候性に優れるナンバープレート用シートもまた、これまで提案されていない。
一方、歩行者や運転者にとっての車両の視認性や安全性、あるいは装飾性を向上させるために、ナンバープレートに、あるいは、ナンバープレートに後付けするフレーム等の装飾部材の基材に再帰反射性基材を使用することが望まれている。
しかしながら、上述するように、ＡＬＰＲシステムは、典型的には、赤外線カメラ、およびナンバープレートに赤外線を照射する赤外光源を用いるため、マーキング層や反射材の存在により、赤外域の光の反射が生じると、ＡＬＰＲシステムにおける視認性を阻害する。例えば、ＡＬＰＲシステムで画像化されたときに、画像がハレーションを起こし、ナンバープレートの文字の認識が困難になる。
したがって、ナンバープレートに反射材やマーキング層を備える場合には、それらによりＡＬＰＲシステムによるナンバープレートの文字情報の読取性が阻害されないようにする必要がある。
また、ナンバープレートは、車両の前面と後面に取り付けられ、屋外環境下で使用されるものであるため、高い耐候性が要求される。
ここで一般的なＡＬＰＲシステムとは、赤外光（通常波長８００〜１０００ｎｍ）をナンバープレートに照射することによって、ナンバープレートが有する情報を読み取るＡＬＰＲシステムを意味する。
【００１４】
本発明の目的は、一般的なＡＬＰＲシステムに適用できるマーキングおよびまたは再帰反射性基材を有するナンバープレート、あるいはマーキングおよびまたは再帰反射性基材を有するナンバープレート用装飾部材を作製するために使用できる、耐候性に優れるナンバープレート用シートを提供することである。本発明の別の目的は、該ナンバープレート用シートを含むナンバープレート用積層体を提供することである。本発明の更に別の目的は、該ナンバープレート用積層体で形成されるナンバープレート、あるいは該ナンバープレート用積層体で形成されるナンバープレート用装飾部材を提供することである。
【課題を解決するための手段】
【００１５】
本発明の一態様は、セシウムタングステン酸化物と、基材とを有する、ナンバープレート用シートを提供する。
本発明の別の態様は、上記セシウムタングステン酸化物を含む赤外線吸収性マーキング層を有するナンバープレート用シートを提供する。
本発明の別の態様は、上記基材が再帰反射性基材であり、その再帰反射性基材上またはその上方を覆う、上記セシウムタングステン酸化物を含む赤外線吸収層とを有する、ナンバープレート用シートを提供する。
さらに、本発明の別の態様は、上記基材が、上記セシウムタングステン酸化物を含む再帰反射性基材である、ナンバープレート用シートを提供する。
【発明の効果】
【００１６】
本発明の一態様によれば、一般的なＡＬＰＲシステムに適用できるマーキングおよびまたは再帰反射性基材を有するナンバープレート、あるいはナンバープレート用装飾部材を作製するために使用できる、耐候性に優れるナンバープレート用シートが提供される。本発明の別の態様によれば、該ナンバープレート用シートを含むナンバープレート用積層体が提供される。本発明の更に別の態様によれば、該ナンバープレート用積層体で形成されるナンバープレート、あるいはナンバープレート用装飾部材が提供される。
【図面の簡単な説明】
【００１７】
【図１】本発明の一態様に係るナンバープレート用シートおよびナンバープレート用積層体を示す断面図である。
【図２】本発明の一態様に係るナンバープレート用シートおよびナンバープレート用積層体を示す断面図である。
【図３】本発明の一態様に係るナンバープレート用シートおよびナンバープレート用積層体を示す断面図である。
【図４】本発明の一態様に係るナンバープレート用シートおよびナンバープレート用積層体を示す断面図である。
【図５】本発明の一態様に係るナンバープレート用シートおよびナンバープレート用積層体を示す断面図である。
【図６】本発明の一態様に係るナンバープレートを示す断面図である。
【図７】実施例１および比較例１における耐候性試験の結果を示す図である。
【図８】実施例２Ａで作製したナンバープレートのマーキング読取試験の結果を示す図である。
【図９】実施例３で作製したナンバープレートのマーキング読取試験の結果を示す図である。
【図１０】実施例４で作製したナンバープレートのマーキング読取試験の結果を示す図である。
【図１１】実施例５で作製したナンバープレートのマーキング読取試験の結果を示す図である。
【図１２】実施例６で作製したナンバープレートのマーキング読取試験の結果を示す図である。
【図１３】実施例７で作製したナンバープレートのマーキング読取試験の結果を示す図である。
【図１４】実施例８で作製したナンバープレートのマーキング読取試験の結果を示す図である。
【図１５】本発明の一態様に係るナンバープレート用フレームを示す平面図である。
【図１６】本発明の一態様に係るナンバープレート用装飾部材に使用するナンバープレート用積層体を示す断面図である。
【図１７】本発明の一態様に係るナンバープレート用ボルトカバーを示す平面図と断面図である。
【図１８】比較例４で作製したフレーム付きナンバープレートの読取試験の結果を示す図である。
【図１９】比較例５で作製したボルトカバー付きナンバープレートの読取試験の結果を示す図である。
【図２０】実施例９で作製したフレーム付きナンバープレートの読取試験の結果を示す図である。
【図２１】実施例１０で作製したボルトカバー付きナンバープレートの読取試験の結果を示す図である。
【図２２】実施例１１で作製したフレーム付きナンバープレートの読取試験の結果を示す図である。
【図２３】実施例１２で作製したボルトカバー付きナンバープレートの読取試験の結果を示す図である。
【図２４】本発明の一態様に係る、赤外線吸収性物質であるＣＷＯを含む、再帰反射性基材の構造例を示す図である。
【図２５】本発明の一態様に係る、赤外線吸収性物質であるＣＷＯを含む、再帰反射性基材の構造例を示す図である。
【発明を実施するための形態】
【００１８】
用語の定義
「赤外線吸収性マーキング層」とは、層の構成物質の赤外線吸収特性を利用して赤外線によって情報を検知または認識することが可能であるように、任意の情報（例えば形状、模様等）を含んでいる層を意味する。
【００１９】
「再帰反射性基材」とは、基材に入射する光源からの光を反射させて該光源の方向に反射させる特性を有する基材を意味する。
【００２０】
「非再帰反射性基材」とは、上記再帰反射性基材以外の基材を意味する。
【００２１】
「赤外線吸収性」とは、波長８００〜１０００ｎｍの光の平均透過率が、波長４００〜８００ｎｍの光の平均透過率より低いことを意味する。
【００２２】
「赤外線透過性」とは、波長８００〜１０００ｎｍの光の平均透過率が、波長４００〜８００ｎｍの光の平均透過率より高いか、または等しいことを意味する。
【００２３】
「無色」とは、特に言及がない限り、波長４００〜８００ｎｍの光の平均透過率が７５％以上であることをいう。
【００２４】
「有色」とは、特に言及がない限り、波長４００〜８００ｎｍの光の平均透過率が７５％未満であることをいう。
【００２５】
「ナンバープレート用装飾部材」とは、ナンバープレート用フレーム、ナンバープレート用ボルトカバーを含む、ナンバープレートに装飾性や機能性を付加するために、取り付けられる部材をいう。
【００２６】
以下、本発明の種々の態様を説明するが、本発明はこれらの態様に限定されない。
【００２７】
本発明の一態様は、基材と、セシウムタングステン酸化物を含むナンバープレート用シートを提供する。
【００２８】
本発明の一態様は、赤外線吸収性マーキング層（以下、「マーキング層」ともいう）を含み、該赤外線吸収性マーキング層がセシウムタングステン酸化物を含む、ナンバープレート用シートを提供する。
また、本発明の別の態様は、再帰反射性基材と、当該再帰反射性基材上またはその上方を覆う、前記セシウムタングステン酸化物を含む赤外線吸収層とを有する、ナンバープレート用シートを提供する。
さらに、本発明の別の態様は、セシウムタングステン酸化物を含む、再帰反射性基材である、ナンバープレート用シートを提供する。
【００２９】
本発明の別の態様は、ベース部材および該ベース部材の上に配置された該ナンバープレート用シートを含むナンバープレート用積層体を提供する。
【００３０】
本発明の更に別の態様は、該ナンバープレート用積層体で形成されたナンバープレートを提供する。
【００３１】
本発明の更に別の態様は、該ナンバープレート用積層体で形成されたナンバープレート用装飾部材を提供する。  
【００３２】
本発明によれば、耐候性に優れ、赤外線吸収特性を持つセシウムタングステン酸化物を有するマーキング層を備えることで、一般的なＡＬＰＲシステムで認識できるマーキングを備えたナンバープレートあるいはナンバープレート用装飾部材を作製するために使用できるナンバープレート用シートおよびナンバープレート用積層体を提供できる。
【００３３】
また、本発明によれば、耐候性に優れ、赤外線吸収特性を持つセシウムタングステン酸化物を有する赤外線吸収層を備えることで、再帰反射性基材を用いた場合においても、一般的なＡＬＰＲシステムによる視認性を阻害することのない、ナンバープレートあるいはナンバープレート用装飾部材を作製するために使用できるナンバープレート用シートおよびナンバープレート用積層体を提供できる。
【００３４】
幾つかの態様において、マーキング層は、セキュリティマークであることができる。セキュリティマークは偽造防止等の目的で適用できる。また、幾つかの態様において、マーキング層は、可視光線照射下で視認されるように形成された表示部の赤外線照射下での認識性を向上させるためのマーキングとすることができる場合もある。
【００３５】
本発明に係るナンバープレート用シートは、ナンバープレートあるいは、ナンバープレート用装飾部材の表面の全面に配置されていてもよいし、ナンバープレート、あるいはナンバープレート用装飾部材表面の一部のみに、例えば印刷、または接着剤を介した接着等の方法で、配置されていてもよい。
【００３６】
本発明が提供するナンバープレート用シートは、（１）屋外における優れた耐候性を有し、（２）可視光によっては視認困難である（すなわち周辺部との色差が小さい）であるように設計できるが従来のペイント式のナンバープレートの読取条件に調節された赤外線カメラで認識できるマーキング層を有することができ、（３）地色が白色のナンバープレート用の白色シートにおいては、シートの昼間時外観の白色度の尺度であるＣａｐ  Ｙについて、ナンバープレートのスペックに関するＩＳＯ７５９１（特にＣａｐ  Ｙ  ３５より大）を満足する白色度を有する、という利点を有する。
【００３７】
加えて、本発明の特定の態様が提供するナンバープレート用シートは、例えば、（４）ベース部材上に配置されたナンバープレート用シートが、大きなクラックを発生させることなく高速のエンボスまたはデボス加工に耐える、そして（５）ベース部材上に配置されたナンバープレート用シートが、加工によって変形させた領域の周辺においてベース部材から大幅に浮き上がることなく変形に耐える、という利点を与える。
＜ナンバープレート用シート＞
以下、ナンバープレート用シートの各部材の詳細について説明する。
［マーキング層］
マーキング層は、セシウムタングステン酸化物（以下、「ＣＷＯ」ともいう。）およびバインダーを含む。ＣＷＯは、マーキング層に優れた耐候性および赤外線吸収性を付与する。従って、本発明に係るナンバープレート用シートは、戸外での使用において優れた耐久性を有する。また、市販されているＣＷＯを１８．５質量％含有する赤外線吸収剤（以下、必要に応じ「ＣＷＯ赤外吸収剤」という）は通常濃い青色であるが、ＣＷＯをＣＷＯ赤外線吸収剤よりも低濃度で含む赤外線吸収剤をマーキング層としてコーティングした場合であっても赤外線吸収効果を発揮することから、ＣＷＯを含むマーキング層は、ナンバープレートの白色度を大きく損なわずに、所望の赤外線吸収性が実現された目的のマーキングをナンバープレートに含ませることができる点でも有利である。本発明において用いるマーキング層はナンバープレートの下地色が白色である場合に特に有利であるが、該下地色が白色以外の場合には、下地色と近接する色度を与えるように、従来公知の顔料を更に含むマーキング層を形成してもよい。マーキング層は更に可視光線照射下で視認可能な模様等を有してもよい。
【００３８】
マーキング層は、独立したシートとして存在できる形状を有してもよく、例えば基材上に形成された塗膜であってもよい。典型的には、マーキング層は、基材等の下地の上に印刷等によって特定のパターン状に形成された塗膜である。
【００３９】
マーキング層の厚みは、マーキング層の耐久性の観点から、好ましくは、約０．１μｍ以上、または約１μｍ以上、または約３μｍ以上であり、他の部材を良好に形成する観点、および特にセキュリティマークとして用いる場合の可視光線照射下での視認性を低くする観点から、好ましくは、約１５０μｍ以下、または約１００μｍ以下、または約５０μｍ以下である。
【００４０】
幾つかの態様において、マーキング層は無色である。無色のマーキング層は、可視光線照射下では殆どまたは実質的に全く視認できないという観点から、セキュリティマーク用途において特に有利である。マーキング層を無色とするための手段としては、例えば、後述のバインダーとして透明バインダーを用いること、マーキング層材料ワニス中のＣＷＯの濃度を低くすること、ＣＷＯの粒子径を小さくすること、ＣＷＯ粒子が２次凝集を起こさないようにすること等が挙げられる。
【００４１】
幾つかの態様において、マーキング層は有色であってもよい。有色のマーキング層は、可視光線照射下で視認される表示部（例えば文字、数字、図形等）の赤外線照射下での認識性をも向上させるために該表示部と重なるように配置されるマーキングに有利に使用できる場合がある。好ましくは、後述するように、調色層を設けること、ならびに／または隠蔽層および／もしくはグラフィック層を典型的にはマーキング層よりも光入射面に近い位置に設けることにより、有色のマーキング層であっても、可視光線照射下で殆どまたは実質的に全く視認されないセキュリティマークをより良好に形成できる。
【００４２】
マーキング層は、典型的には、波長８００〜１０００ｎｍの光の平均透過率が、約９８％以下、または約９５％以下であり、約０．５％以上、または約１％以上であり、波長４００〜８００ｎｍの光の平均透過率を下回るものである。これらの範囲で、赤外域における吸収率が周囲と識別できる程度に相違すれば、マーキングとしての識別機能を果たすことができる。
【００４３】
白色ナンバープレート用シートにおいては、マーキング層が形成された部分を含む白地の白色度は、上述したような良好な無色であることの効果を得る観点から、好ましくは、約３５より大または約４０以上であり、製造容易性の観点から、好ましくは、約９５以下、または約９０以下である。本開示において白色度Ｃａｐ  Ｙは分光光度計で測定される値である。
（ＣＷＯ）
ＣＷＯは赤外線吸収性に寄与する。ＣＷＯは耐候性に優れるため、屋外での使用が予定されるナンバープレート用シートに用いる赤外線吸収性物質として極めて有利である。ＣＷＯ赤外線吸収剤は濃い青色であるが、適切なＣＷＯ濃度、及びマーキング層の適切な厚さを選択することにより、マーキング層に良好な色調と良好な赤外線吸収性との両立を与える点でも有利である。
【００４４】
ＣＷＯとしては、好ましくは、一般式ＣｓｘＷｙＯｚ（式中、０．００１≦ｘ／ｙ≦１、２．２≦ｚ／ｙ≦３．０）であるものを使用できる。より好ましくは、０．１≦ｘ／ｙ＜１、２．４５≦ｚ／ｙ≦３．０であり、特に好ましくはｘ／ｙ＝０．３３、ｚ／ｙ＝３である。
【００４５】
ＣＷＯの平均粒子径は、マーキング層のヘイズを抑える観点から、好ましくは約３００ｎｍ以下、または約１００ｎｍ以下、または約５０ｎｍ以下である。本開示において、平均粒子径は当該測定にはコールター株式会社製のＣｏｕｌｔｅｒ  Ｎ４  Ｐｌｕｓ（商品名）を使用して測定した。
【００４６】
ＣＷＯを含有する赤外線吸収剤の市販品の例としては、本開示におけるＣＷＯ赤外線吸収剤である「ＹＭＦ−０２Ａ」（住友金属鉱山（株）から市販で入手可能）（Ｃｓ0.33ＷＯ3）（ＣＷＯ濃度１８．５質量％）等が挙げられる。
【００４７】
マーキング層中のＣＷＯの含有量は、良好な赤外線吸収性および耐候性の観点から、好ましくは、約０．０５質量％以上、または約０．５質量％以上であり、マーキング層が形状を維持するための機械強度を良好に維持するという観点および製造容易性の観点から、好ましくは約４０質量％以下、または約３５質量％以下である。
（バインダー）
バインダーとしては、ナンバープレートにおいてフィルム、塗膜等のポリマー層を形成する際に使用できるポリマーとして従来公知の種々のポリマーを使用できる。具体例としては、ポリウレタン、（メタ）アクリル樹脂、エポキシ樹脂、ポリ塩化ビニル、塩化ビニル−酢酸ビニル共重合体、ポリアミド、ポリエステル、ポリイソプレン、ポリブタジエン、フェノール樹脂、尿素樹脂、メラミン樹脂等が挙げられる。これらは単独で使用しても２種以上の組合せで使用してもよい。なお本開示において、（メタ）アクリルとはアクリル及びメタクリルを意味する。また、上記のポリマーのほか、紫外線硬化樹脂等も使用することができる。
【００４８】
バインダーは、耐候性の観点から、好ましくは、ポリウレタン、（メタ）アクリル樹脂、エポキシ樹脂、ポリ塩化ビニル、塩化ビニル−酢酸ビニル共重合体、ポリアミド、およびポリエステルからなる群から選択される１種以上を含む。
【００４９】
好ましい態様において、バインダーは、（メタ）アクリル樹脂である。
【００５０】
（メタ）アクリル樹脂は、好ましくは、アミノ基を有する（メタ）アクリル系ポリマーであり、より好ましくはメチルメタクリレート（ＭＭＡ）／ブチルメタアクリレート（ＢＭＡ）／ジメチルアミノエチルメタクリレート（ＤＭＡＥＭＡ）のコポリマーと、カルボキシル基を含有する（メタ）アクリル系ポリマーであり、より好ましくはブチルアクリレート（ＢＡ）／２エチルヘキシルアクリレート（２ＥＨＡ）／酢酸ビニル（Ｖａｃ）／アクリル酸（ＡＡ）のコポリマーとの混合物である。
【００５１】
バインダーとしては、市販品を単独でまたは２種以上混合して使用でき、または当業者に公知の方法で容易に合成できる。
【００５２】
マーキング層中のバインダーの含有量は、ＣＷＯを良好に保持する観点から、ＣＷＯ１００質量部に対して、好ましくは、約５０質量部以上、または約１００質量部以上、または約２００質量部以上であり、ＣＷＯによるマーキング効果を良好に得る観点から、好ましくは約２０００００質量部以下、または約２００００質量部以下、または約１５０００質量部以下である。
（その他の成分）
マーキング層は、任意成分を更に含有してもよい。任意成分としては、例えばＣＷＯ以外の赤外線吸収性物質、高分子分散剤、界面活性剤、可塑剤、帯電防止剤、粘度調整剤、消泡剤、酸化防止剤、紫外線吸収剤等が挙げられる。
【００５３】
赤外線吸収性物質としては、例えば、酸化タングステン系化合物、酸化チタン、酸化ジルコニウム、酸化タンタル、酸化ニオブ、酸化亜鉛、酸化インジウム、錫ドープ酸化インジウム(ＩＴＯ)、酸化錫、アンチモンドープ酸化錫(ＡＴＯ)、酸化セシウム、硫化亜鉛、ならびにＬａＢ6、ＣｅＢ6、ＰｒＢ6、ＮｄＢ6、ＧｄＢ6、ＴｂＢ6、ＤｙＢ6、ＨｏＢ6、ＹＢ6、ＳｍＢ6、ＥｕＢ6、ＥｒＢ6、ＴｍＢ6、ＹｂＢ6、ＬｕＢ6、ＳｒＢ6、ＣａＢ6、(Ｌａ，Ｃｅ)Ｂ6等の六ホウ化物、等が挙げられる。
【００５４】
幾つかの態様において、マーキング層は、上記ＣＷＯ、上記バインダーおよび所望により上記任意成分を含むフィルムであることができる。そのようなフィルムは、単体でナンバープレート用シートとして使用でき、または、所望の下地（例えば基材）上に直接または接着層を介して適用することを含む方法でナンバープレート用シートを形成することができる。
【００５５】
幾つかの態様において、マーキング層は、上記ＣＷＯ、上記バインダーおよび所望により上記任意成分、典型的には更に溶媒、を含むマーキング層材料ワニスを所望の下地上（例えば基材）に塗布し、乾燥させて塗膜として形成できる。溶媒としては、酢酸エチル、メチルエチルケトン、メチルブチルケトン等が挙げられる。
［基材］
基材は、例えば、ナンバープレートにおいてフィルム、塗膜等のポリマー層を形成する際に使用できるポリマーとして従来公知の種々のポリマーシートであることができる。ポリマーとしてはポリウレタン；アクリル樹脂；ポリエステル；ポリオレフィン；ビニル樹脂；ポリカーボネート；ポリイミド；ポリアミド；ポリエステル−アミド等を挙げることができる。
【００５６】
基材の材質は、ナンバープレート製造に際し、クラックまたは浮き上がりを生じ難い材質、すなわち、エンボス部またはデボス部の変形形状への追従性を得るために十分な可撓性および延伸性を有する材質であることが好ましい。この観点から好ましいポリマーは、塩化ビニル樹脂，塩化ビニル−酢酸ビニル樹脂、ウレタン樹脂、アクリル樹脂、オレフィン樹脂等である。
【００５７】
幾つかの態様において、基材は非再帰反射性基材である。非再帰反射性基材は、ペイント式ナンバープレートの読取用に調整されたＡＬＰＲシステムでのナンバープレートの良好な認識性という観点から有利である。
【００５８】
非再帰反射性基材としては、上記に列挙されるポリマーの１種以上を用いて形成されたシート、および、上記の列挙から選択されるポリマーの１種以上、および更にフッ素樹脂等を含むシート等が挙げられる。
【００５９】
幾つかの態様において、基材は再帰反射性基材である。再帰反射性基材は、夜間の少ない光の下または離れた距離等でのナンバープレートの視認性が良好である点で有利である。再帰反射性基材としては、従来公知の種々の再帰反射性シートを使用できる。例えば、光透過性のビーズ、キューブコーナー等の再帰反射性素子、および反射体層を有するシート等を例示できる。再帰反射性シートとしては例えば特許第２６４２０９９号公報、特許第２７８８０３０号公報、特許第２９６０４７８号公報、特許第３０３８２１８号公報、特許第３５９４９６９号公報、特表２０００−５０６６２３号公報および特表２０００−５０８４３４号公報に記載されるようなシートを使用できる。
【００６０】
再帰反射性基材は、観測角０．２度入射角５度における再帰反射係数（ＪＩＳ  Ｚ  ９１１７に準拠する）が１ｃｄ／ｌｘ／ｍ２以上であれば、非再帰反射性基材との区別が、通常、可能であるが、例えば、ＩＳＯ７５９１に規定される白においては、４５ｃｄ／ｌｘ／ｍ２以上、黄においては３０ｃｄ／ｌｘ／ｍ２以上であることが好ましく、または、ＪＩＳ  Ｚ  ９１１７の封入レンズ型−タイプ１−Ｂ−ｂにおいては、白３５ｃｄ／ｌｘ／ｍ２以上、黄２５ｃｄ／ｌｘ／ｍ２以上、赤１０ｃｄ／ｌｘ／ｍｖ以上、黄赤１３ｃｄ／ｌｘ／ｍ２以上、緑５ｃｄ／ｌｘ／ｍ２以上、青３ｃｄ／ｌｘ／ｍ２以上を有することが好ましい。
【００６１】
基材の厚みは、非再帰反射性基材か、再帰反射性基材かによることなく、ナンバープレートの耐久性の観点から、好ましくは、約１５μｍ以上、または約４５μｍ以上であり、ナンバープレートにエンボス部またはデボス部を形成する場合の変形形状への追従性の観点から、好ましくは、約３００μｍ以下、または約２２０μｍ以下である。
【００６２】
基材の破断強度は、良好な耐久性の観点から、好ましくは、約５Ｎ／２５ｍｍ以上、または約１０Ｎ／２５ｍｍ以上、または約２０Ｎ／２５ｍｍ以上であり、製造容易性の観点から、好ましくは、約２００Ｎ／２５ｍｍ以下、または約１７５Ｎ／２５ｍｍ以下、または約１５０Ｎ／２５ｍｍ以下である。本開示において、破断強度は、ＪＩＳ  Ｚ  ０２３７に準拠して測定される値である。
【００６３】
基材の伸びは、エンボスまたはデボス加工時の割れまたはクラックの発生およびベース部材からの浮き上がりの防止の観点から、好ましくは、約３０％以上、または約３５％以上であり、良好な機械強度の観点から、好ましくは、約４００％以下、または約３５０％以下である。本開示において、伸びは、ＡＳＴＭ試験法Ｄ８８２−８０ａに準拠して測定される値である。
【００６４】
基材としては種々の市販品を使用してもよい。中でも、基材上にマーキング層等の他の層を直接印刷する場合、基材としては、グラフィックフィルム等が好ましい。市販のグラフィックフィルムとしては、「３Ｍ  コントロールタック（登録商標）グラフィックフィルム  ＩＪ１８０−１０」（３Ｍ社から市販で入手可能）、３Ｍ  スコッチカル（登録商標）  グラフィックフィルム  ＩＪ５３３１（３Ｍ社から市販で入手可能）等が挙げられる。
【００６５】
また、再帰反射性フィルムの市販品の例としては、例えば３Ｍ  反射シートＢＲ１９０５００（３Ｍ社から市販で入手可能）、３Ｍ  Ｐｒｅｃｌｅａｒ  Ｒｅｆｌｅｃｔｉｖｅ  Ｌｉｃｅｎｓｅ  Ｐｌａｔｅ  Ｓｈｅｅｔｉｎｇ  ４７５０や４７７０（３Ｍ社から市販で入手可能）等が挙げられる。
［赤外線吸収層］
マーキング層の存在の有無に関わりなく、再帰反射性基材を用いる場合は、その再帰反射性基材表面を覆うように、ＣＷＯを含む赤外線吸収層を配置することが好ましい。赤外域の光は、再帰反射性基材表面に到達する前、もしくは再帰反射性基材表面で反射された後に、赤外線吸収層で吸収されるため、ＡＬＰＲシステムでナンバープレートを赤外線で読み取る際のハレーションを抑制することに寄与する。赤外線吸収層は、ハレーションを効率的に抑制する観点から、通常、マーキング層よりも低い赤外線透過率を有するが、これに限られるものではない。赤外線吸収層の波長８００〜１０００ｎｍの光についての平均透過率は、好ましくは約０．５％以上、または約１％以上であり、好ましくは約８０％以下、または約７０％以下である。
【００６６】
赤外線吸収層に含まれる赤外線吸収性物質としては、マーキング層において使用される赤外線吸収性物質と同様なものが使用できるが、耐候性の観点から、マーキング層の場合と同様に、上述したＣＷＯを使用することが望ましい。
【００６７】
赤外線吸収層中のＣＷＯの含有量は、良好な赤外線吸収性および耐候性の観点から、好ましくは、約０．０５質量％以上、または約０．５質量％以上であり、赤外線吸収層が形状を維持するための機械強度を良好に維持するという観点および製造容易性の観点から、好ましくは約４０質量％以下、または約３５質量％以下である
なお、マーキング層の下地として赤外線吸収層を使用する場合は、赤外域におけるマーキング層の識別機能が発揮されるように、赤外線吸収層が後述する調色層の条件を満たすように、ＣＷＯの含有量を調整することが望ましい。
【００６８】
また、赤外線吸収層は、有色であってもよいが、たとえば、ナンバープレート全面に赤外線吸収層を形成する場合のように、幾つかの態様において、可視域におけるナンバープレートの視認性を上げるため、無色であることが望ましく、赤外線吸収層のヘイズを抑える観点から、ＣＷＯの粒径は、好ましくは約３００ｎｍ以下、または約１００ｎｍ以下、または約５０ｎｍ以下である。本開示において、平均粒子径は当該測定にはコールター株式会社製のＣｏｕｌｔｅｒ  Ｎ４  Ｐｌｕｓ（商品名）を使用して測定できる。
【００６９】
ＣＷＯを含有する赤外線吸収剤の市販品の例としては、本開示におけるＣＷＯ赤外線吸収剤である「ＹＭＦ−０２Ａ」（住友金属鉱山（株）から市販で入手可能）（Ｃｓ0.33ＷＯ3）（ＣＷＯ濃度１８．５質量％）等が挙げられる。
【００７０】
赤外線吸収層の厚みは、赤外線吸収効果を良好に得る観点から、好ましくは、約１μｍ以上、または約５μｍ以上であり、ナンバープレート上の所望のエンボス性等を損なわないようにする観点から、好ましくは約１００μｍ以下、または約５０μｍ以下である。  
［印刷層］
印刷層は、グラフィック層または隠蔽層として形成できる。これらはそれぞれ、典型的には、赤外線透過性である構成物質で形成される。印刷層は、塗膜、シート等であることができる。例えば、透明フィルム上に、赤外線透過性の有色インク、または／および目的に応じて無色インクを用い、インクジェットプリンタ等で印刷層を形成できる。このようなインクとしては、ＪＶ５インクジェットプリンタ（（株）ミマキエンジニアリング製）で使用される有色インク（「ミマキ純正インク」，（株）ミマキエンジニアリングから市販で入手可能）等が挙げられる。
【００７１】
隠蔽層は、例えば赤外線透過性の複数の線または複数のドットを含む。具体例としては、これらに限定されないが、ナンバープレート用シートを厚み方向に平面視したときに、幅約１００μｍ〜約１ｍｍの線状塗膜が約１００μｍ〜約１ｍｍの間隙を有してストライプ状に複数並んでいるように形成された不連続層、例えば不連続塗膜が挙げられる。隠蔽層に用いることができるインクとしては、熱転写プリンタ用のインク（「ＧｅｒｂｅｒＣｏｌｏｒ  Ｓｐｏｔ  Ｓｅｒｉｅｓ  Ｆｏｉｌ  ＧＣＳ−１０  Ｗｈｉｔｅ」（Ｇｅｒｂｅｒ  Ｓｃｉｅｎｔｉｆｉｃ社から市販で入手可能））等が挙げられる。
［調色層］
調色層は、マーキング層の下地として、またはマーキング層の周囲に、形成できる。調色層は、ナンバープレート用シート全面に亘って、またはナンバープレート用シートの一部分のみに設けることができる。好ましい態様において、調色層は、ナンバープレート用シートをシート厚み方向に平面視したときに赤外線吸収性マーキング層が調色層によって包囲されているように配置される。マーキング層は良好な色調を有しているが、ＣＷＯを含むことに起因して若干の青味を有する場合がある。このような場合調色層も青味を有していることが好ましい。調色層は赤外線吸収層を兼ねてもよい。
【００７２】
調色層とマーキング層との色差ΔＥ*ａｂは、好ましくは約０以上約１０以下である。色差ΔＥ*ａｂは、調色層による効果を良好に得る観点から、好ましくは、約１０以下、または約８以下である。色差ΔＥ*ａｂは、０であることが好ましいが、製造容易性の観点から、例えば約０．５以上、または約１以上であってもよい。
【００７３】
調色層は、マーキング層と異なる赤外線（特に波長８００〜１０００ｎｍの光）透過率を有する。例えば、マーキング層の波長８００〜１０００ｎｍの平均透過率（％単位）と調色層の波長８００〜１０００ｎｍの光についての平均透過率（％単位）との差（％単位）は、好ましくは約１％以上、または約３％以上であり、好ましくは約８０％以下、または約６５％以下である。
【００７４】
調色層は、典型的には、着色剤およびバインダーを含む。着色剤の種類および量は、マーキング層と近接する色度を得るために適宜調整できる。着色剤としては、公知の顔料、染料を用いることができる。そのような顔料として、例えば、酸化チタン、カーボンブラック、硫化亜鉛、油煙、黄鉛、ベンガラ、フタロシアニンブルー、フタロシアニングリーン、ブリリアントカーミン６Ｂ、レーキレッドＣ等の無機または有機の顔料を挙げることができる。また、そのような染料としては、例えば、カルボニウム染料、インジゴ染料、金属錯塩染料、ナフトール染料、アゾ染料、アントラキノン染料、ニトロソ染料、キノイミン染料、シアニン染料、キノリン染料、ニトロ染料、ナフトキノン染料、ベンゾキノン染料、ナフタルイミド染料、フタロシアニン染料、ペリノン染料等を挙げることができる。バインダーとしては、マーキング層のバインダーとして例示したのと同様のバインダーを使用できる。
【００７５】
調色層は、波長８００〜１０００ｎｍの光におけるマーキング層の識別性に影響を与えない範囲で、ＣＷＯを更に含んでもよい。この場合、マーキング層の赤外線による認識を損なわないようにするため、マーキング層中のＣＷＯ含有量（質量％単位）と調色層中のＣＷＯ含有量（質量％単位）との差（質量％単位）は、例えば約１質量％以上、約３質量％以上、約４０質量％以下、約３５質量％以下であることができる。
【００７６】
調色層は不連続層、例えばストライプ状に形成された層であってもよい。この場合、調色層は隠蔽層としても機能する。この態様における調色層は、例えば隠蔽層に関して複数の線または複数のドットとして前述したような不連続層と同様の形状であることができる。
［オーバーラミネートフィルム］
オーバーラミネートフィルムは、保護層として機能できる。オーバーラミネートフィルムは、市販品を使用でき、または当業者によって容易に製造できる。オーバーラミネートフィルムにマーキング層、印刷層等を直接印刷する場合、オーバーラミネートフィルムは、例えばプリンタブルクリアフィルム，例えば背面プリンタブルクリアフィルムであることができる。
【００７７】
市販品の例としては、Ｇｅｒｂｅｒ  Ｈｉｇｈ  Ｐｅｒｆｏｒｍａｎｃｅ  Ｓｅｒｉｅｓ  ２２０  Ｐｒｅｍｉｕｍ  Ｆｉｌｍ  ２２０−１１４（Ｇｅｒｂｅｒ  Ｓｃｉｅｎｔｉｆｉｃ社から市販で入手可能）、３Ｍ  スコッチカル  グラフィックフィルム  ＩＪ５３３３、３Ｍ  Ｄｉｇｉｔａｌ  Ｌｉｃｅｎｓｅ  Ｐｌａｔｅ  Ｃｌｅａｒ  Ｐｒｏｔｅｃｔｉｖｅ  Ｆｉｌｍ  ９０９７（いずれも３Ｍ社から市販で入手可能）等が挙げられる。
［接着層］
各層の間に任意に存在できる接着層は、従来公知の種々の接着性物質で形成でき、被接着物の材質に応じて当業者によって適宜選択され得る。例えばアクリル樹脂、エポキシ樹脂、ポリエステル樹脂等であることができる。接着層は、本発明の初期の効果を損なわないようにする観点から、好ましくは無色であり、好ましくは赤外線透過性である。
【００７８】
接着層の厚みは特に限定されるものではないが、一般に、例えば約１０μｍ以上、または約２０μｍ以上、かつ、約２００μｍ以下、または約１００μｍ以下であることができる。
【００７９】
ナンバープレート用シートの厚みは、再帰反射性基材か、非再帰反射性基材かによることなく、製造容易性の観点から、好ましくは、約２０μｍ以上、または約５０μｍ以上であり、シートの割れ防止およびシートのエンボス形状またはデボス形状への良好な追従性を確保しながらエンボスまたはデボス加工を行う観点から、好ましくは、約５００μｍ以下、または約４００μｍ以下である。なお本開示において、厚みは、テスター産業株式会社、ＴＥＣＬＯＣＫ  ＰＣ−４６５Ｎまたは同等の装置を使用して測定される値である。
【００８０】
ナンバープレート用シートの破断強度は、良好な耐久性の観点から、好ましくは、約５Ｎ／２５ｍｍ以上、または約１０Ｎ／２５ｍｍ以上、または約２０Ｎ／２５ｍｍ以上であり、製造容易性の観点から、好ましくは、約２００Ｎ／２５ｍｍ以下、または約１７５Ｎ／２５ｍｍ以下、または約１５０Ｎ／２５ｍｍ以下である。好ましい態様においては、ナンバープレート用シートを構成する各層（塗膜および接着層を除く）の破断強度が上記範囲である。
【００８１】
ナンバープレート用シートの伸びは、エンボスまたはデボス加工時の割れまたはクラックの発生およびベース部材からの浮き上がりの防止の観点から、好ましくは、約３０％以上、または約３５％以上であり、良好な機械強度の観点から、好ましくは、約４００％以下、または約３５０％以下である。好ましい態様においては、ナンバープレート用シートを構成する各層（塗膜および接着層を除く）の伸びが上記範囲である。
【００８２】
以下、図面を参照して本発明のナンバープレート用シート、およびナンバープレート用積層体の構成例を更に説明する。図面において、同一の符号が付された要素は特記がない限り同一の構成を有し、説明は繰り返さない。また、複数の層による積層配置について言及する場合、特記がない限り、言及される複数の層の間に別の層（例えば接着層）が介在しても介在しなくてもよいことに留意されたい。
【００８３】
図１〜５は、本発明の一態様に係るナンバープレート用シートおよびナンバープレート用積層体を示す断面図である。図１〜５を参照し、本発明の一態様に係るナンバープレート用シート１１０ａ〜１１０ｈ、２１０ａ〜２１０ｆ、３１０ａ〜３１０ｆ、４１０ａ〜４１０ｆ、および５１０ａ〜５１０ｆは、基材５と、該基材５の上に配置されたマーキング層１とを含む。本発明の別の態様に係るナンバープレート用積層体１２０ａ〜１２０ｈ、２２０ａ〜２２０ｆ、３２０ａ〜３２０ｆ、４２０ａ〜４２０ｆ、および５２０ａ〜５２０ｆは、それぞれ、ベース部材７と、該ベース部材７の上に配置されたナンバープレート用シート１１０ａ〜１１０ｈ、２１０ａ〜２１０ｆ、３１０ａ〜３１０ｆ、４１０ａ〜４１０ｆ、および５１０ａ〜５１０ｆのそれぞれとを含む。ナンバープレート用シートは、典型的には、ベース部材７の上に接着層６を介して配置できる。
【００８４】
幾つかの態様において、マーキング層１は基材５の少なくとも一部分の上に配置されている。幾つかの態様において、マーキング層１は基材５の少なくとも一部分の上に配置された塗膜である。
【００８５】
幾つかの態様において、ナンバープレート用シートはオーバーラミネートフィルムとして例えば背面プリンタブルクリアフィルムを更に含むことができる。例えば図１（ｂ）、（ｇ）および（ｈ）に示すように、裏側に例えばマーキング層１または印刷層２が配置されたオーバーラミネートフィルム３を、基材５上に配置（例えば接着層４を介して配置）してもよい。一方、例えば図１（ｄ）および（ｆ）に示すように、オーバーラミネートフィルム３のみを他の部材の上に配置（例えば接着層４を介して配置）してもよい。
【００８６】
幾つかの態様において、例えば図１（ｃ）〜（ｈ）に示すように、ナンバープレート用シートは印刷層２を更に含むことができる。ここで印刷層２はグラフィック層である。グラフィック層は、シートの一部分または全面に亘って配置される。好ましい態様においては、ナンバープレート用シートを厚み方向に平面視したときにグラフィック層の少なくとも一部がマーキング層１の全部と重なっている。好ましくは、ナンバープレート用シートの光入射側となることが予定される側の表面（すなわち、ベース部材７配置側と反対側の最表面）（以下、光入射面ともいう）を厚み方向に（すなわち図１〜５では下方向に）平面視したときにグラフィック層の少なくとも一部がマーキング層１の全部と重なっている。印刷層２は、好ましくはマーキング層１よりも光入射面に近い位置に配置されている（例えば図１（ｃ）〜（ｇ）に示すように）。この場合、可視光線照射下でのマーキング層１の視認性を印刷層２の存在によって一層低減でき、セキュリティマークにおいて特に有利である。幾つかの態様において、マーキング層１は印刷層２よりも光入射面に近い位置に配置されている（例えば図１（ｈ）に示すように）。
【００８７】
幾つかの態様において、印刷層２は、マーキング層１の上に、接着層９および透明フィルム８を介して配置されている（例えば図１（ｅ）および（ｆ）に示すように）。この場合、予めマーキング層１が形成された基材５と、予め印刷層２が形成された透明フィルム８とを、接着層９を介して接着できる。
【００８８】
図２を参照し、幾つかの態様において、ナンバープレート用シートは、調色層１０を更に含むことができる。調色層１０は、マーキング層１と調色層１０との色差が小さいことによって可視光線照射下でのマーキング層１の視認性を低減することに寄与する。調色層１０は、ナンバープレート用シートをシート厚み方向に平面視したときにマーキング層１が調色層１０によって完全または部分的に包囲されているように配置されている。より具体的な態様として、同一部材（例えば図２（ａ）では基材５）の上にマーキング層１および調色層１０を互いに隣接させて配置できる。このような配置は、例えば、マスキングを用いた方法によって実現できる。
【００８９】
調色層１０を含むナンバープレート用シートおよびナンバープレート用積層体における各層の配置は種々可能であり、図２（ａ）〜（ｆ）に示すような配置が挙げられるがこれらに限定されない。調色層１０を除く各層の同様の配置の具体的態様については、先に図面を参照して説明したのと同様であり、ここでは説明を繰り返さない。
【００９０】
図３を参照し、幾つかの態様において、ナンバープレート用シートは、隠蔽層である印刷層１１を更に含むことができる。隠蔽層は、シートの一部分または全面に亘って配置される。隠蔽層は、可視光線照射下でのマーキング層１の視認性を低減することに寄与する。また、基材が再帰反射性基材である場合には、隠蔽層を例えばストライプ形状、ドット形状等の不連続層として、好ましくは基材よりも光入射面に近い位置に、配置することにより、可視光線照射下でのナンバープレートの見易さを向上させる利点も与える。典型的には、ナンバープレート用シートを厚み方向に平面視したときに隠蔽層の少なくとも一部がマーキング層１の全部と重なっている。印刷層１１の配置は種々可能であるが、マーキング層１を良好に隠蔽する観点から、図３（ａ）〜（ｆ）に示すように、通常、マーキング層１よりも光入射面に近い位置に配置される。図３（ａ）〜（ｆ）に示す調色層１０は任意の層であるが、例えば図３（ａ）〜（ｆ）に示すように調色層１０と印刷層１１との両者を配置する場合には、可視光線照射下でのマーキング層１の視認性の低減効果が特に良好である。
【００９１】
例えば図３（ａ）に示すように、マーキング層１および調色層１０に接して印刷層１１を配置できる。
【００９２】
また例えば図３（ｄ）〜（ｆ）に示すように、印刷層１１と、該印刷層１１の上（より典型的には印刷層１１よりも光入射面に近い位置）に配置された、グラフィック層である印刷層２とを組合せる場合、可視光線照射下でのマーキング層１の視認性の低減効果が特に良好である。この場合、調色層１０を更に組合せることは特に有利である。
【００９３】
また例えば図３（ｂ）および（ｅ）に示すように、マーキング層１および調色層１０の上に、接着層４および透明フィルム１２を介して印刷層１１（図３（ｂ））、または印刷層１１および印刷層２（図３（ｅ））を配置できる。この場合、例えば透明フィルム１２上に印刷層１１を予め形成し、その後透明フィルム１２とマーキング層１および調色層１０とを接着層４で接着してもよいし、マーキング層１および調色層１０と透明フィルム１２とを接着した後、印刷層１１を形成してもよい。
【００９４】
また例えば図３（ｃ）および（ｆ）に示すように、印刷層１１（図３（ｃ））、または印刷層１１および印刷層２（図３（ｆ））が予め形成されたオーバーラミネートフィルム３と、マーキング層１および調色層１０とが接着層４で接着されていてもよい。
【００９５】
印刷層１１を除く各層の同様の配置の具体的態様については、先に図面を参照して説明したのと同様であり、ここでは説明を繰り返さない。
【００９６】
図４を参照し、幾つかの態様において、ナンバープレート用シートは、赤外線吸収層１３を更に含むことができる。赤外線吸収層１３は、シートの一部分または全面に亘って、好ましくは全面に亘って配置できる。このような赤外線吸収層１３は、基材５が再帰反射性基材である場合に有利である。すなわち、このような赤外線吸収層１３は、再帰反射性基材を用いたナンバープレートをペイント式ナンバープレートの読取用に調整されたＡＬＰＲシステムで撮影したときのハレーションの抑制に寄与する。この態様において、赤外線吸収層１３は再帰反射性基材である基材５よりも光入射面に近い位置に配置される。好ましい態様において、赤外線吸収層１３は再帰反射性基材である基材５に直接接している。
【００９７】
赤外線吸収層１３は、マーキング層１の赤外線照射下での認識性を良好に維持する観点から、マーキング層１よりも、光入射面から遠い位置に配置されることが好ましい。
【００９８】
好ましい態様において、ナンバープレート用シートは、図４に示すように、基材５上の全部の領域に配置された赤外線吸収層１３と前述の印刷層１１との両者を含む。このような配置は基材５が再帰反射性基材である場合にハレーション抑制の点で特に有利である。また、赤外線吸収層１３が有する色にかかわらず、印刷層１１の色を調整することにより、所定の白色度、または所望の色を有するナンバープレート用シートを得ることができる。
【００９９】
赤外線吸収層１３を除く各層の同様の配置の具体的態様については、先に図面を参照して説明したのと同様であり、ここでは説明を繰り返さない。
【０１００】
図５を参照し、好ましい態様において、ナンバープレート用シートは、基材５上の全部の領域に配置された赤外線吸収層１３、調色層１０、および印刷層１１を含む。このような配置は基材５が再帰反射性基材である場合に特に有利である。すなわち、このような配置によれば、調色層１０および印刷層１１の存在によって、可視光線照射下でのマーキング層１の視認性が低減される一方、赤外線吸収層１３の存在による前述のハレーション抑制効果が得られる。また、赤外線吸収層１３が有する色にかかわらず、印刷層１１の色を調整することにより、所定の白色度、または所望の色を有するナンバープレート用シートを得ることができる。マーキング層１および調色層１０は、好ましくは、印刷層１１よりも光入射面から遠い位置、かつ赤外線吸収層１３よりも光入射面から近い位置に配置される。
【０１０１】
ナンバープレート用シートは当業者に公知の種々の手法を用いて製造できる。以下、図３（ｆ）に示す構成のナンバープレート用シートを例に製造方法を説明する。例えば、ＣＷＯ（後述のマーキング層材料ワニスよりも低濃度で）、バインダー、ならびに所望により任意成分、更に溶媒を含む調色層材料ワニスを、基材５上に例えばハンドコーター等で塗布して乾燥させる。次いで、マーキング層１となる部位の周囲をマスキングし、ＣＷＯ、バインダーおよび任意成分、ならびに溶媒を含むマーキング層材料ワニスを印刷等によって塗布して乾燥させ、マーキング層１を形成する。印刷方法としては当業者に公知の種々の方法を使用可能であり、ハンドコートの他に、例えばオフセット印刷、グラビア印刷、シルク印刷、インクジェット印刷等が挙げられる。また、オフセット印刷、グラビア印刷、シルク印刷、インクジェット印刷等の方法で調色層１０を形成する。上記により、マーキング層付基材を得る。
【０１０２】
これとは別に、オーバーラミネートフィルム上に例えば上記のような印刷方法によって印刷層２、次いで印刷層１１を形成し、印刷層付フィルムを得る。
【０１０３】
マーキング層付基材と、印刷層付フィルムとを、マーキング層１と印刷層１１とが対向するように、接着層４によって貼り付ける。以上のようにしてナンバープレート用シート３１０ｆを形成できる。
＜ナンバープレート用積層体およびナンバープレート＞
本発明の別の態様は、ベース部材ベース部材、および該ベース部材の上に配置された本発明に係るナンバープレート用シートを含む、ナンバープレート用積層体、および該ナンバープレート用積層体で形成されたナンバープレートを提供する。
【０１０４】
典型的な態様において、ベース部材は、金属板または樹脂板である。金属板としては、アルミニウム板、ステンレス板、鉄板等が挙げられる。樹脂板としては、ポリカーボネート板、ポリエステル板、塩化ビニル板等が挙げられる。なお、必要に応じ、これらの板材は、フレーム等に成形加工することもできる。
【０１０５】
ナンバープレート用積層体は、ナンバープレートのサイズに、例えば型抜き等により切り出されたものでもよいし、切り出し前の比較的大面積の積層体であってもよい。
【０１０６】
典型的な態様において、ナンバープレートは、ナンバープレートを管轄する地域において規定される数字、文字、もしくは図形またはこれらの組合せ等である表示部に塗布された塗膜、該塗膜を保護するためのクリアコート、等を更に有する。ナンバープレート用積層体は、上記の塗膜、クリアコート等を含んでいてもよく、または含まなくてもよい。
【０１０７】
幾つかの態様において、ナンバープレート用積層体はエンボス部もしくはデボス部またはこれらの組合せを有する。
【０１０８】
エンボス部およびデボス部の深さは、それぞれ、一般的には約１．０ｍｍ〜約２．０ｍｍであるが、かならずしもこの範囲に限定されるものではない。
【０１０９】
ナンバープレート用積層体およびナンバープレートは、ナンバープレートの製造について従来公知の任意の方法で製造できる。
【０１１０】
図６は、本発明の一態様に係るナンバープレートを示す断面図である。図６を参照し、ナンバープレート１００は以下のように製造できる。ナンバープレート用シート１１０をベース部材７上に適用してナンバープレート用積層体１２０を得る。例えば、ベース部材７上に接着層（図示せず）を適用し、更に該接着層上にナンバープレート用シート１１０を適用することができる。接着層としては、ナンバープレート用シートに関して前述したのと同様のものを使用してもよいし、例えばアクリル系樹脂等を使用してもよい。ベース部材７のナンバープレート用シート配置側の表面は、予め表面処理（例えば粗面化処理、コーティング処理等）されていてもよい。
【０１１１】
好ましい態様において、ナンバープレート用積層体は、エンボス部１５０ａ，１５０ｂおよび／またはデボス部１６０を有する。このようなナンバープレート用シート積層体は以下のように製造できる。ベース部材が金属板の場合には、ナンバープレート用シート１１０をベース部材７上に適用して得た積層体を型抜きし、次いで雌雄ダイを用いてプレス機でエンボスおよび／またはデボス加工することで得られる。この場合、エンボス／デボス加工速度は、一般に、即時から約５秒までの範囲で変動する。一方、ベース部材が樹脂板の場合には、予めエンボス部および／またはデボス部を有する形状に成形された樹脂板の上にナンバープレート用シート１１０を適用し、不要なナンバープレート用シートをトリミングすることでナンバープレート用積層体が得られる。
【０１１２】
好ましい態様において、エンボス部は、ナンバープレートにおける表示部（図６中、エンボス部１５０ａに示すような）ならびに／またはナンバープレート辺縁（図６中、エンボス部１５０ｂに示すような）である。該表示部は、ナンバープレートを管轄する地域において規定される数字、文字、もしくは図形またはこれらの組合せ等を表示する部分である。エンボス部は、ナンバープレート１００の光入射面側に向かって、すなわち観察者に向かって突き出ている。
【０１１３】
好ましい態様において、デボス部は、ナンバープレート辺縁（図６中、デボス部１６０に示すような）である。
【０１１４】
次に、ナンバープレート用シート１１０の所望の部分（好ましくはエンボス部１５０ａ）に、塗膜１３０を、例えばロールコートインクの塗布および乾燥によって形成し、更に、所望によりナンバープレート全面に亘って、ウレタンアクリレート樹脂等のクリアコート１４０を配置する。塗膜１３０およびクリアコート１４０はそれぞれ従来公知の種々の塗料およびコート剤をそれぞれ用いて形成できる。
【０１１５】
ナンバープレート用積層体およびナンバープレートにおいては、ベース部材とナンバープレート用シートとの接着強度、およびナンバープレート用シートを構成する要素の間の接着強度が、いずれも、良好な接着強度の観点、特に、エンボス部および／またはデボス部を設ける場合においてこれらの部分におけるシートの浮きを防止する観点から、好ましくは、約５Ｎ／２５ｍｍ以上、または約１０Ｎ／２５ｍｍ以上である。該接着強度は一般に高いほど好ましいが、製造容易性の観点からは、好ましくは、約３５Ｎ／２５ｍｍ以下、または約３０Ｎ／２５ｍｍ以下であってもよい。本開示において、接着強度は、ＪＩＳ  Ｚ  ０２３７に準拠し、１８０度剥離、剥離スピード３００ｍｍ／分にて、積層体のいずれかの部分で剥離が生じたときの接着強度として測定される値である。なおナンバープレート用積層体を形成する前のナンバープレート用シートにおいても同様に、ナンバープレート用シートを構成する要素の間の接着強度がいずれも上記範囲内であることが好ましい。
【０１１６】
ナンバープレートにおいて、下地部分（すなわちマーキング層および印刷層が形成されていない部分）が白色である場合、下地部分の白色度Ｃａｐ  Ｙは、ナンバープレートに要求される白色度を満足する観点から、通常、約３５より大、または約４０以上であり、また通常約９５以下、または約９０以下である。
＜ナンバープレート装飾部材＞
本発明の別の態様は、ナンバープレートに後付けできる、ナンバープレート用装飾部材に関する。これらの装飾部材は、ナンバープレートを装飾する目的のみならず、ナンバープレートの盗難防止や変形防止、ボルトの脱落防止等の種々の機能を付加するために使用できる。
【０１１７】
装飾部材の形状には限定がなく、ナンバープレートの外縁を囲むフレーム、ナンバープレートを部分的に覆うもの、あるいはナンバープレートのボルトをカバーするキャップ状のもの等、ナンバープレートに表示された文字情報を隠さないものであれば、種々の形状を装飾部材として使用できる。これらの装飾部材は、上述する本願発明に係るナンバープレート用シートやナンバープレート用積層体を使用して作製することができる。
【０１１８】
典型的な態様において、装飾部材に用いるベース部材としては、金属または樹脂等の材料を所定の形状に加工したものを用いることができる。金属としては、アルミニウム板、ステンレス板、鉄板等が挙げられる。樹脂としては、ポリカーボネート、ポリエステル、塩化ビニル、ＡＢＳ等が挙げられる。樹脂材を使用する場合は、装飾部材の形状に応じて金型を用いて、より容易に成型加工することができる。
【０１１９】
図１５に、ナンバープレート用装飾部材の一実施形態である、ナンバープレート用フレーム７００の平面図を示す。同図に示すように、ナンバープレート用フレーム７００は、ナンバープレート上の文字情報が隠れないように、内側に開口を有するフレーム材７１０から形成されている。同図に示すように、ナンバープレートおよび車体への取り付けのため、取り付けねじ部分周囲がやや広い平面部を有し、ねじ穴用の開口部７２０を備えてもよい。なお、ナンバープレート用フレーム７００のナンバープレートへの固定は、ねじ止め以外にも、嵌め合わせや、クリップ、あるいは粘着テープ等、種々の方法を用いることができる。
【０１２０】
図１６（ａ）および図１６（ｂ）は、ナンバープレート用装飾部材に使用できる、ナンバープレート用シートおよび積層体の一実施形態を示す断面図である。例えば、図１５に示すナンバープレート用フレーム７００の線ＡＡにおける断面構造の一態様として、図１６（ａ）に示すナンバープレート用積層体構造を使用することができる。この積層体では、金属あるいは樹脂等で成型加工されたベース部材７の上に、接着層６を介して、基材５、赤外線吸収層１３および印刷層２が順次積層されたナンバープレート用シートを貼り付けている。
基材５として再帰反射性基材を用いる場合、ナンバープレート自身は既存の非再帰反射性基材を用いたものである場合でも、フレーム部分に再帰反射機能を持たせることで、車両の視認性をあげ、夜間での車両の識別を容易にするとともに、ナンバープレートに装飾性を付加することができる。さらに、赤外線吸収層１３の存在により、ＡＬＰＲシステムで画像化されたときに、フレーム部分の画像のハレーションを抑制し、ナンバープレートの内側の文字の認識を阻害することがない。また、赤外線吸収性物質としてＣＷＯを使用することで、耐候性に優れたフレームを提供できる。
【０１２１】
なお、再帰反射性基材５に代替して、後述する赤外線吸収物質であるＣＷＯを含む再帰反射性基材を使用することもできる。このような基材を使用する場合は、赤外線吸収層を基材上に別体として積層しなくてもよい。
また、図１５に示すナンバープレート用フレーム７００の線ＢＢにおける断面構造の一態様として、図１６（ｂ）に示すナンバープレート用積層体構造を使用することができる。例えば、図１６（ｂ）に示す積層体では、金属あるいは樹脂等で成型加工されたベース部材７の上に、接着層６を介して、基材５、所定の平面パターンを持つマーキング層１、赤外線吸収層１３、印刷層２が順次積層されたナンバープレート用シートを貼り付けている。なお、ここで、赤外線吸収層１３は、調色層として使用でき、印刷層２は、隠蔽層として使用してもよい。
基材５として再帰反射性基材を用い、さらに、マーキング層１を備えたナンバープレートシートを用いたナンバープレート用フレームを用いれば、既存のナンバープレートに、再帰反射による視認性との識別性を向上させるだけでなく、赤外線カメラで視認できるマーキング機能を付加できる。これらは、例えば、駐車場等での登録車両の識別を容易にできるため、車両の管理に利用することができる。また、マーキング層１および、赤外線吸収層１３は、それぞれＣＷＯからなる赤外線吸収性物質を含有するため、ＡＬＰＲシステムで画像化されたときに、フレーム部分の画像のハレーションを抑制し、ナンバープレートの内側の文字の読み取り機能を阻害しない。
【０１２２】
図１７に、ナンバープレート用装飾部材の他の一実施形態である、ナンバープレート用ボルトカバー８００の平面図と断面図を示す。ボルトカバー８００は、ナンバープレートを車体に取り付けるために用いられているボルト９００のねじ溝９１０を備えたヘッド部分を覆う部材であり、衝突時にボルトの損傷を保護するとともに、衝突対象への衝撃を低減するため、あるいは、車両識別や装飾目的等のために使用することができる。
【０１２３】
本発明の一態様であるボルトカバーでは、図１６（ａ）あるいは図１６（ｂ）に示すナンバープレート用シートおよび積層体構造を用いることができる。なお、この場合は、ベース部材７として、図１７（ｂ）に示す、ボルトカバー用に成型加工されたキャップ型のボルトカバー部材８１０を使用し、その外表面をおおうボルトカバー表面層８２０として、ナンバープレート用シートを用いることができる。ここでは、ボルトカバー８００を粘着層８３０で、ナンバープレートに固定する例を示しているが、ボルトカバーの固定方法は、これに限らず、ねじ止め等を使用することもできる。また、ボルトカバーの平面形状は、円形に限らず、装飾性を加える意図で、矩形、多角形、星型やキャラクター形状等種々の変形が可能である。ナンバープレート用フレームの場合と同様に、再帰反射機能を持つ基材５を使用することや、マーキング層１を使用することで、装飾性のみならず、車両の識別性等の機能を付加することができる。
なお、ナンバープレート用フレームあるいはボルトカバー等の装飾部材として、図１６（ａ）および図１６（ｂ）に示すナンバープレート用シートに限らず、先に記載した種々のナンバープレート用シートおよび積層体を使用することが可能である。
【０１２４】
[ＣＷＯを含む再帰反射性シート]
本実施形態の他の態様では、上述する赤外線吸収層と再帰反射性基材の機能を一体とした、赤外線吸収性物質であるＣＷＯを含む再帰反射性シートを基材として使用することができる。これらの再帰反射性シートは、可視光を再帰反射するとともに、赤外線吸収性物質として、耐久性が優れたＣＷＯを含むことで、赤外線カメラで撮影する場合のハレーションを抑制し、しかもその効果を持続できる。したがって、ＡＬＰＲシステムに適用したナンバープレートやナンバープレート用装飾部材の基材として好適に利用できる。
【０１２５】
この再帰反射性シートの再帰反射性構造は、特に限定はなく、既存の構造を使用できる。例えば、「ビーズ型」と呼ばれる微小球レンズ構造を用いることもできるし、あるいは角すい形状をもつ、キューブコーナー素子構造を用いてもよい。ＣＷＯは、少なくとも、再帰反射性シートに入射し、反射される光の行路上のいずれかの層に含まれ、入射光、もしく反射光に含まれる赤外線を吸収するよう配置すればよい。
【０１２６】
微小球レンズ構造を用いた再帰反射性シートの一実施態様では、結合剤層と、この結合剤層に少なくとも部分的に埋め込まれている微小球レンズと、スペーサー層と、このスペーサー層に隣接する反射体層と、ＣＷＯを含む。ＣＷＯは、結合剤層やスペーサー層とは独立した赤外線吸収層として存在してもよいし、結合剤層やスペーサー層に含有されていてもよい。
図２４（ａ）に、一実施形態である微小球レンズ構造を持つ再帰反射性シート５Ａの概略断面図を示す。再帰反射性シート５Ａは、保護層５０１１と、ビーズ結合層５０１２と、ビーズ結合層５０１２に部分的に埋め込まれている複数の微小球レンズ５０１６を有する。さらに、微小球レンズ５０１６の背面に、微小球レンズの曲面に応じた凹凸面を有するスペーサー層５０１３と、スペーサー層５０１３に隣接する反射体層５０１６とを有する。スペーサー層５０１３と反射体層５０１５との間には、主成分としてＣＷＯを含む赤外線吸収層５０１４が配置されている。正面より略垂直に入射する可視光ＶＬは、微小球レンズ５０１６の界面で屈折後、反射体層５０１５の表面に到達し、そこで反射され、発光源方向に戻され得るとともに、任意の角度で再帰反射性シート５Ａに入射する赤外線ＩＲＬは、赤外線吸収層５０１４で吸収される。
【０１２７】
再帰反射性シート５Ａにおける赤外線吸収層５０１４のように、赤外線吸収層を独立層として形成する場合は、既に説明した基材と別体に形成できる赤外線吸収層とほぼ同じ条件で作製できる。すなわち、使用するＣＷＯの粒径は、好ましくは約３００ｎｍ以下、または約１００ｎｍ以下、または約５０ｎｍ以下である。例えば市販のＣＷＯ「ＹＭＦ−０２Ａ」（住友金属鉱山（株）から市販で入手可能）（Ｃｓ0.33ＷＯ3）（ＣＷＯ濃度１８．５質量％）等をバインダー樹脂と溶剤に混合した溶液をコーティングすることで作製できる。赤外線吸収層５０１４の赤外線透過率は、５０％以下、好ましくは１０％以下である。
ここで、保護層５０１１は、耐候性及び成形性を有する任意の透明樹脂、例えば、ポリエステル樹脂、ポリオレフィン樹脂、アクリル樹脂、ポリウレタン樹脂、ＰＶＣ樹脂、フッ素含有ポリマー、アイオノマー樹脂、及び同様物が使用できる。好ましくは約１０μｍ〜約２００μｍ、より好ましくは約３０μｍ〜約１００μｍの厚さを有する。
ビーズ結合層５０１２は、成形性を有する任意の透明樹脂、例えば、樹脂、アルキド樹脂、ポリエステル樹脂、メラミン樹脂、及び同様物が使用できる。ビーズ結合層５０１２の厚みは、微小球レンズ径の５％〜約９５％、より好ましくは約２０％〜約７０％の厚さを有する。
微小球レンズ５０１６は、代表的にはガラスビーズが使用できるが、透明樹脂からなる微粒子を使用することも可能である。屈折率は、例えば約２．２〜約２．３である。レンズの大きさや配置は、再帰反射機能を発揮できる範囲で変更可能である。
【０１２８】
スペーサー層５０１３は、微小球レンズの背面形状に追従する凹凸曲面形状を有しており、その厚みは、好ましくは約５μｍ〜約３０μｍ、より好ましくは約１０μｍ〜約２５μｍの厚さである。
【０１２９】
反射体層５０１５は、例えば金属蒸着を用いて形成することができる。アルミニウム、銀、又は同様物をこの金属として使用することができる。別の方法としては、反射体層５０１５は、例えば米国特許第６，２４３，２０１号（Ｆｌｅｍｉｎｇ）に記述されているように、微小球レンズ上に配置された多層反射性コーティングを使用することもできる。反射体層５０１５の厚さは、好ましくは約３００〜約８００オングストロームである。
図２４（ｂ）に、微小球レンズを用いた他の実施形態である再帰反射性シート５Ｂの概略断面図を示す。再帰反射性シート５Ｂでは、赤外線吸収層は独立に形成されず、代わりに、赤外線吸収物質であるＣＷＯが、ビーズ結合層５０１７に含有されている。その他の点では、図２４（ａ）に示す再帰反射性シート５Ａと同じである。
【０１３０】
ＣＷＯは、ビーズ結合層５０１７の他にも、保護層５０１１やスペーサー層５０１３に含有させることもできる。また、ＣＷＯは単一の層に含有させるだけでなく、複数の層に含有させることも可能である。独立した赤外線吸収層に加え、他の層にＣＷＯを含めてもよい。なお、赤外線吸収物質として、ＣＷＯ以外の既知の赤外吸収物質を含めることも可能であるが、耐久性を改善するためには、赤外線吸収物質の主成分としてＣＷＯを使用することが好ましい。
図２５（ａ）に、一実施形態であるキューブコーナー素子構造を持つ再帰反射性シート５Ｃの概略断面図を示す。再帰反射性シート５Ｃは、裏面側が反射体層５０２３でコーティングされ、前面側がＣＷＯを含む赤外線吸収層５０２１でコーティングされたキューブコーナー素子５０２２を含む。なお、同図に示すように、白色着色料等による白色度向上材料５０２５が、赤外線吸収層５０２１の少なくとも一部にコーティングされていてもよいし、所望により反射体層５０２３に隣接して、粘着剤層５０２４を備えてもよい。
【０１３１】
図２５（ａ）に示すように、再帰反射性シート５Ｃでは、可視光線ＶＬが正面方向から再帰反射性シート５Ｃに入射すると、可視光線ＶＬは赤外線吸収層５０２１を通過し、キューブコーナー素子５０２２と反射体層５０２３界面で方向転換し、発光源方向へと戻る。これに対して、任意の照射角で再帰反射性シート５Ｃに入射する赤外線ＩＲＬは、赤外線吸収層５０２２によって吸収されるため、再帰反射性シート５Ｃからの赤外線ＩＲＬの出射が抑制される。
【０１３２】
なお、再帰反射性シート５Ｃでは、独立した赤外線吸収層５０２１をキューブコーナー素子５０２２の上、すなわち、入射光側に配置しているが、赤外線吸収層５０２１の位置はこの場所に限らず、少なくとも反射体層５０２３より入射光側に配置されればよい。
【０１３３】
再帰反射性シート５Ｃにおいて、キューブコーナー素子５０２２は、可視光を再帰反射する機能を発揮するものであれば、任意の好適な構造を有していてよい。例えば、キューブコーナー素子は、完全な立方体、切頭立方体、キューブコーナー型の三角錐、キューブコーナー型の空洞などであってよい。例えば、キューブコーナー素子５０２２は、実質的に平坦な表示面と、一または複数の構造化面とを含んでもよい。また、幾つかの実施形態では、キューブコーナー素子５０２２は、より広範囲の入射光線角度で再帰反射性が向上するように互いに対して傾斜していてもよい。例えば、キューブコーナーで交わる、３つの相互にほぼ垂直な横方向面を有する、三面構造を含み、それぞれの面で光が反射され、再帰反射が生じるものであってもよい。具体的なキューブコーナー素子の実施態様は、米国特許第５，１３８，４８８号（Ｓｚｃｚｅｃｈ）、同第５，３８７，４５８号（Ｐａｖｅｌｋａ）、同第５，４５０，２３５号（Ｓｍｉｔｈ）、同第５，６０５，７６１号（Ｂｕｒｎｓ）、同第５，６１４，２８６号（Ｂａｃｏｎ）、及び同第５，６９１，８４６号（Ｂｅｎｓｏｎ，Ｊｒ．）に開示されている。キューブコーナー素子１０４は、ポリ（カーボネート）、ポリ（メタクリル酸メチル）、ポリ（エチレンテレフタラート）、脂肪族ポリウレタン、並びにエチレンコポリマー及びそれらのアイオノマー等の材料を用いて形成できる。例えば、米国特許第５，６９１，８４６号（Ｂｅｎｓｏｎ，Ｊｒ．）に記述されるように、フィルム上に直接鋳造することによって、あるいは適切な金型を用いてシート状のキューブコーナー素子を形成できる。
【０１３４】
再帰反射性シート５Ｃにおいて、赤外線吸収層５０２１および反射体層５０２３は、図２４（ａ）に示す再帰反射性シート５Ａと同じものを使用できる。
【０１３５】
図２５（ｂ）に、キューブコーナー素子を用いた他の実施形態の再帰反射性シート５Ｄの概略断面図を示す。再帰反射性シート５Ｄでは、赤外線吸収層を独立に形成せず、代わりに、赤外線吸収物質であるＣＷＯが、キューブコーナー素子５０３２に含有されている。その他の点では、図２５（ａ）に示す再帰反射性シート５Ｃと同じである。
【０１３６】
ＣＷＯを含むキューブコーナー素子を作製する場合は、例えば、キューブコーナー素子を成型するために準備する樹脂溶液中に０．１％〜数十％の範囲でＣＷＯ粒子を添加することで、既知の製造方法で作製することができる。
なお、キューブコーナー素子の他にも、ＣＷＯは、少なくとも反射体層５０２３より入射光側に配置される樹脂層に含有することができる。
【０１３７】
また、図２５（ａ）および図２５（ｂ）には、反射体層５０２３を備えた再帰反射性シートの例を示したが、キューブコーナー素子とそれに隣接する領域の界面で可視光が反射されるのであれば、反射体層５０２３は必ずしも必要ではない。例えば、キューブコーナー素子が空気層に接しており、キューブコーナー素子と空気層との屈折率の相違によりその界面で全反射が生じる場合は、反射体層５０２３なしでも、再帰反射性シートとして使用できる。
【実施例】
【０１３８】
以下、実施例および比較例を挙げて本発明の態様を更に説明するが、本発明はこれらの実施例に限定されるものではない。
【０１３９】
＜評価方法＞
［膜厚］
テスター産業株式会社、ＴＥＣＬＯＣＫ  ＰＣ−４６５Ｎで測定した。
［耐候性試験（外観、視認性、色差］（実施例１および比較例１）
試料を、メタルハライドランプを光源とし、８０ｍＷ／ｃｍ２の照射強度で１００時間暴露した。試験前後の試料の、デジタルカメラ画像（パナソニック製デジタルカメラ  Ｌｕｍｉｘ  ＤＭＣ−ＦＺ１を使用）および赤外線カメラ画像（ソニー製デジタルビデオカメラレコーダーＤＣＲ−ＰＣ１００を使用し、レンズ部に可視光線カット赤外線透過フィルターをかぶせ、ナイトショットモードにて）を撮影した。また、試験前後の試料の色差（ΔＥ＊ａｂ）を、ミノルタ製分光測色計ＣＭ−３７００ｄで測定した。
［白色部耐候性試験］（実施例３）
試料を、サンシャインカーボン式促進耐候性試験機に入れ、２０００時間経過前後での白色部の色差（ΔＥ＊ａｂ）を、ミノルタ製分光測色計ＣＭ−３７００ｄにて測定した。
［反射性能］（実施例３）
ＪＩＳ  Ｚ  ９１１７に準拠して測定した。
［白色度］（実施例３、ならびに比較例２および３）
マーキング層についてグレタグマクベス社製ＳＰＭ５０分光光度計にて測定した。
［色差ΔＥ＊ａｂ］（実施例３〜８、ならびに比較例２および３）
マーキング層および下地のそれぞれについてグレタグマクベス社製ＳＰＭ５０分光光度計にて測定した。
［マーキング読取試験］（実施例２〜８、ならびに比較例２および３）
キャノン製デジタルカメラＰｏｗｅｒＳｈｏｔ  ＳＸ１１０ＩＳ、およびＡＬＰＲシステムとして（株）エイテック製可搬式ナンバープレート自動観測装置ＯＣ−ｉ  ＳＹＳＴＥＭを使用して撮影を行った。
【０１４０】
＜アクリル樹脂溶液Ａの準備＞
アミノ基を含有する（メタ）アクリル系ポリマーとして、アクリル樹脂１（メチルメタクリレート（ＭＭＡ）／ブチルメタアクリレート（ＢＭＡ）／ジメチルアミノエチルメタクリレート（ＤＭＡＥＭＡ）の組成比が６０：３４：６（質量比）であり、重量平均分子量（Ｍｗ）が約７万であり、Ｔｇが約６６℃であり、酢酸エチル溶液として提供）を準備した。さらに、カルボキシル基を含有する（メタ）アクリル系ポリマーとして、アクリル樹脂２（ブチルアクリレート（ＢＡ）／２エチルヘキシルアクリレート（２ＥＨＡ）／酢酸ビニル（Ｖａｃ）／アクリル酸（ＡＡ）の組成比が４０：４７：８：５（質量比）であり、Ｔｇが約−５１℃であり、Ｍｗが約５５万であり、酢酸エチル溶液として提供）を準備した。アクリル樹脂１およびアクリル樹脂２の混合比を、アクリル樹脂１が１００質量部（固形分質量基準）、アクリル樹脂２が７０質量部（固形分質量基準）としてそれらを混合し、アクリル樹脂溶液Ａを準備した。溶液の固形分は３２質量％であった。
【０１４１】
＜プリンタブルクリアフィルムの準備＞
１００質量部のアクリル樹脂１と、５０質量部のアクリル樹脂２を混合した。さらにアクリル樹脂１が１００質量部に対して架橋剤１（綜研化学社製Ｅ−ＡＸ、エポキシ系）を３質量部（固形分比）添加してポリマー組成物を得た。ポリマー同士の相溶性は良好であった。厚さ５０μｍの剥離処理ポリエステルフィルム（支持体）の剥離処理面に前記組成物をナイフコートにより塗布し、９５℃で３分間及び１５５℃で２分間乾燥及び架橋し、厚さ５０μｍのプリンタブルクリア層を得た。
次に、１００質量部の背面処理用樹脂１（日立化成工業製テスラック２０５５−６６、アルキド樹脂）と３５質量部の背面処理用樹脂２（日立化成工業製ＭＬ−１１−ＨＩ（６５）、ブチルエーテル化尿素・ホルムアルデヒド樹脂）（固形分比）とを混合し背面処理用樹脂溶液を準備した。前記背面処理用樹脂溶液が１００質量部に対して微小球１（綜研化学製アクリル微小球Ｃｈｅｍｉｓｎｏｗ  ＭＲ−２０Ｇ、体積平均粒径Ｄｖ  ２１μｍ）を５０質量部添加して混合し非粘着微小球含有溶液を得た。前記支持体の透明レセプター層の反対側の面に、得られた非粘着微小球含有溶液を、塗布重さが１５ｇ／ｍ２となるようにナイフコートにより塗布し、９５℃で３分間及び１５５℃で３分間乾燥及び架橋し背面樹脂層を得た。
【０１４２】
＜ナンバープレート用シート＞
［比較例１］
表１に示す成分を混合して得た分散液であるマーキング層材料を基材に塗布して乾燥させ、ナンバープレート用シート１を得た。また、該マーキング層材料を別途、厚さ２５μｍのＰＥＴフィルム「ＨＰＥ−２５」（帝人デュポンフィルムから市販で入手可能）に塗布して乾燥させ、日本分光製Ｊａｓｃｏ  Ｖ−５７０分光光度計により、マーキング層の波長４００〜８００ｎｍの光の平均透過率および波長８００〜１０００ｎｍの光の平均透過率を測定した。なお後述の各例でも上記と同様の方法で各平均透過率を測定した。
［実施例１］
表１に示す成分を混合して得た分散液であるマーキング層材料を用いた他は比較例１と同様の手順でナンバープレート用シート２を得た。
【０１４３】
ナンバープレート用シート１および２について耐候性試験を行った。図７は、実施例１および比較例１における耐候性試験の結果を示す図である。図７（ａ）および（ｂ）はナンバープレート用シート１の試験結果を示し、図７（ｃ）および（ｄ）はナンバープレート用シート２の試験結果を示す。図７（ａ）および（ｃ）はデジタルカメラの画像、図７（ｂ）および（ｄ）は赤外線カメラの画像であり、そして上側は試験前、下側は１００時間試験後である。比較例１で作製されたナンバープレート用シート１では赤外線カメラ画像ではハレーションが見られた。一方、実施例１で作製されたナンバープレート用シート２では赤外線カメラ画像から試験前後に亘って赤外線吸収性能を保持していることが分かった。試験前後で測定した色度から色差（ΔＥ*ａｂ）を算出した。上記例で用いた材料および評価結果を表１に示す。
【０１４４】
【表１】
2014024537.tif 000003
【０１４５】
＜ナンバープレート＞
［実施例２Ａ］
表２に示す成分を混合して得た分散液であるマーキング層材料を、「３」の文字の周辺をマスキングした状態で、基材上に均一に塗布して乾燥させてセキュリティマーク（マーキング層として）を形成した。次いで印刷用透明フィルム上にグラフィック層を印刷し、接着層をグラフィック層側にラミネートした。得られたシートを、上記で作製したセキュリティマーク付きの上記基材の上に、セキュリティマークとグラフィック層とが上記接着層を介して対向するように貼り付け、ナンバープレート用シートを得た。
【０１４６】
このナンバープレート用シートを、ブランキング済みのベース部材に、ラミネータで貼り付け、不要なシートをトリミングした。そのベース部材を、雌雄ダイを用いて、高さ１．１ｍｍにて文字および番号（すなわち文字「多摩」および「あ」、および「４２」）をエンボスした。そのエンボス部分に、インクを塗布して乾燥させて塗膜を形成した。更に全面にクリアコート用溶液を塗布して乾燥させ、クリアコートを形成した。以上のようにして、ナンバープレートを得た。得られたナンバープレートのエンボス部を目視観察した。
【０１４７】
［実施例２Ｂ］
表２に示す成分を混合して得た分散液である赤外線吸収層材料を、基材にハンドコーターで塗布して乾燥させて赤外線吸収層を形成した。さらにその上に、表２に示す成分を混合して得られる分散液であるマーキング層材料を用い、実施例２Ａと同様の方法でセキュリティマークを作製した。隠蔽層用透明フィルム（接着層付）の接着層が付いていない側にプリンタで隠蔽層として白色の縞模様（幅２００μｍ、間隔５００μｍ）を印刷し、該透明フィルムの接着層側を上記で作製したセキュリティマーク付基材に貼り付けた。以上によりナンバープレート用シートを得た。このナンバープレート用シートを用い、実施例２Ａと同様の手順でナンバープレートを作製した。得られたナンバープレートのエンボス部を目視観察した。上記例で用いた材料および評価結果を表２に示す。
【０１４８】
［実施例３］
表３に示す成分を混合して得た分散液である赤外線吸収層材料を、基材にハンドコーターで塗布して乾燥させて赤外線吸収層を形成した。さらにその上に、表３に示す成分を混合して得られる分散液であるマーキング層材料を用い、実施例２Ａと同様の方法でセキュリティマークを作製した。隠蔽層用透明フィルム（接着層付）の接着層が付いていない側にプリンタで隠蔽層として白色の縞模様（幅２００μｍ、間隔５００μｍ）を印刷し、該透明フィルムの接着層側を上記で作製したセキュリティマーク付基材に貼り付けた。以上によりナンバープレート用シートを得た。このナンバープレート用シートを用い、実施例２Ａと同様の手順でナンバープレートを得た。
【０１４９】
得られたナンバープレートのエンボス部を目視観察したところ、ナンバープレート用シートの割れおよびしわは見られなかった。また、ナンバープレート白色部の反射性能は１０２  ｃｄ／ｌｘ／ｍ２であり、白色部耐候性試験において、白色部の色差は、２．３であった。
【０１５０】
図８は、実施例２Ａで作製したナンバープレートのマーキング読取試験の結果を示す図であり、図９は、実施例３で作製したナンバープレートのマーキング読取試験の結果を示す図である。各図において、左側はデジタルカメラ画像、右側はペイント式ナンバープレートの読取用に調整されたＡＬＰＲシステム画像を示す。図８および９に示すように、各実施例で作製されたナンバープレートにおいては、デジタルカメラ画像上では認識されず、かつペイント式ナンバープレートの読取用に調整されたＡＬＰＲシステム画像上で認識される、数字「３」のマーキングが形成されていた。
【０１５１】
［比較例２］
表３に示す基材に、インクジェットプリンタ（「ＪＶ５」，（株）ミマキエンジニアリング製）により、濃度１００％で文字および番号を印刷し、さらに濃度４０％でマーク「３」を印刷し、ブランキング済みのベース部材に貼り付け、不要なシートをトリミングして、ナンバープレートを得た。
【０１５２】
［比較例３］
表３に示す基材に、インクジェットプリンタＪＶ５（（株）ミマキエンジニアリング製）により、濃度１００％で文字および番号を印刷し、さらに濃度５０％でマーク「３」を印刷し、ブランキング済みのベース部材に貼り付け、不要なシートをトリミングして、ナンバープレートを得た。
【０１５３】
実施例３、ならびに比較例２および３で作製したナンバープレートについて、マーキング読取試験、ならびに、マーキング層の白色度Ｃａｐ  Ｙ、およびマーキング層と下地との色差ΔＥ＊ａｂの測定を行った。結果を表３に示す。表に示すとおり、比較例２では赤外線カメラによるマーキングの読取が不可であった。また、各比較例については、下地とマーキング層との色差が大きく、すなわち、肉眼ではっきりとマーキングが見えてしまい、Ｃａｐ  Ｙについても、ＩＳＯ７５９１（路上車両（車／トレーラー）用の再帰反射性プレートのスペック）の最低値３５に達しなかった。一方、実施例については、赤外線カメラによるマーキングの読取が可能であった。また下地とマーキング層との色差が小さく、肉眼ではマーキングが見えず、Ｃａｐ  Ｙについても、ＩＳＯ７５９１の最低値３５を大きく上回った。
【０１５４】
【表２】
2014024537.tif 000004
【０１５５】
【表３】
2014024537.tif 000005
【０１５６】
［実施例４］
表４に示す成分を混合して得た分散液であるマーキング層材料を用い、実施例２Ａと同様の手順でセキュリティマークを形成した。得られたシートについて、セキュリティマーク（マーキング層）と下地との間の色差（ΔＥ*ａｂ）を測定した。なお実施例４〜８における色差の値は以下の方法で得た見積もり値である。すなわち、種々の量のＣＷＯ赤外線吸収剤、アクリル樹脂溶液Ａ  １０ｇおよび希釈溶剤（メチルイソブチルケトン）  ５ｇを含むワニスを塗布し、ＣＷＯ赤外線吸収剤濃度が、０．０５、０．０１、０．２、０．３、０．６、０．９、および１．２質量％のそれぞれである７つの膜（厚み８〜１０μｍ）を作製した。各塗布膜のΔＥ*ａｂを測定し、ΔＥ*ａｂとＣＷＯ赤外線吸収剤濃度との関係をプロットした検量線を作成した。セキュリティマーク中のＣＷＯ赤外線吸収剤濃度、下地中のＣＷＯ赤外線吸収剤濃度（すなわち０質量％）、およびこの検量線から、セキュリティマークのΔＥ*ａｂ値を見積もった。
【０１５７】
次いで、印刷用透明フィルム（接着層付）の接着層が付いていない側にグラフィック層を印刷し、該透明フィルムの接着層側を上記の基材の上に適用してセキュリティマークを覆った。グラフィック層側に、オーバーラミネートフィルム（接着層付）の接着層側を更に適用した。上記で得たシートをベース部材上に適用し、実施例２Ａと同様の方法でナンバープレートを得た。ナンバープレートについてマーキング読取試験を行った。
【０１５８】
［実施例５］
表４に示す成分を混合して得た分散液であるマーキング層材料を用い、実施例２Ａと同様の手順でセキュリティマークを形成した。得られたシートについて、セキュリティマークと下地との間の色差（ΔＥ）を測定した。次いで、セキュリティマーク上にグラフィック層を印刷した。その上に、オーバーラミネートフィルム（接着層付）の接着層側を適用した。上記で得られたシートをベース部材上に適用し、文字および数字が異なる他は実施例２Ａと同様の方法でナンバープレートを得た。ナンバープレートについてマーキング読取試験を行った。
【０１５９】
［実施例６］
表４に示す成分を混合して得た分散液であるマーキング層材料を用い、実施例２Ａと同様の手順でセキュリティマークを形成した。プリンタブルクリアフィルム上にグラフィック層を印刷した。その上に背面樹脂層を適用して、セキュリティマークとグラフィック層とが該背面樹脂層を介して対向するように、上記で得たセキュリティマーク付基材に貼り付け、オーブン内で乾燥させて、ナンバープレート用シートを得た。得られたナンバープレート用シートをベース部材上に適用し、実施例２Ａと同様の方法でナンバープレートを得た。ナンバープレートについてマーキング読取試験を行った。
【０１６０】
［実施例７］
グラフィック層を、基材上に形成した。次いで、表４に示す成分を混合して得た分散液であるマーキング層材料をプリンタブルクリアフィルム上に、実施例２Ａと同様の方法で印刷し、乾燥させて、セキュリティマークを形成した。得られたシートについて、セキュリティマークと下地との間の色差を検量線法により評価した。
【０１６１】
次いで、背面樹脂層を、上記で得たグラフィック層付基材上に適用し、セキュリティマークとグラフィック層とが該背面樹脂層を介して対向するようにセキュリティマーク付プリンタブルクリアフィルムに貼り付け、ナンバープレート用シートを得た。このナンバープレート用シートをベース部材上に適用し、数字および文字が異なる他は実施例２Ａと同様の方法でナンバープレートを得た。ナンバープレートについてマーキング読取試験を行った。
【０１６２】
［実施例８］
表４に示す成分を混合して得られる分散液である赤外線吸収材料を用い、「Ｔ」の文字の周辺をマスキングした状態で、基材上に均一に塗布して乾燥させてセキュリティマーク（マーキング層として）を形成した。次いで、「Ｔ」の文字をマスキングした状態で、表４に示す成分を混合して得られる分散液である赤外線吸収材料を用い、基材上に均一に塗布して乾燥させて調色層を形成した。隠蔽層用透明フィルム（接着層付）の接着層が付いていない側にプリンタで隠蔽層として緑色のべた色および白色の縞模様（幅２００μｍ、間隔５００μｍ）の文字および数字を印刷し、該透明フィルムの接着層側を上記で作製したセキュリティマーク付基材に貼り付けた。その上に表４に示すオーバーラミネートフィルムを貼り付けて、ナンバープレート用シートを得た。このナンバープレート用シートを、ブランキング済みのベース部材に、ラミネータで貼り付け、不要なシートをトリミングして、ナンバープレートを得た。ナンバープレートについてマーキング読取試験を行った。
【０１６３】
図１０〜１４は、それぞれ、実施例４〜８で作製したナンバープレートのマーキング読取試験の結果を示す図である。各図において、左側はデジタルカメラ画像、右側はペイント式ナンバープレートの読取用に調整されたＡＬＰＲシステム画像を示す。図１０〜１４に示すように、各実施例で作製されたナンバープレートにおいては、左上部に、デジタルカメラ画像上では認識されず、かつペイント式ナンバープレートの読取用に調整されたＡＬＰＲシステム画像上で認識される、数字「３」又は文字「Ｔ」のマーキングが形成されていた。
【０１６４】
【表４】
2014024537.tif 000006
【０１６５】
【表５】
2014024537.tif 000007
【０１６６】
[比較例４] 
＜ナンバープレート用フレーム＞
ベース部材として、合金にクロームメッキされた市販のナンバープレート用フレーム（星光産業（株）製「ＥＸ−１６３アクセントフレームセット２−ＳＩ」を準備した。ベース部材であるフレーム表面全面に、基材として、裏面に粘着層を有する再帰反射性基材（３Ｍ製反射シート（製品番号４７７０（反射性能約７５ｃｐｌ））を貼りつけることで、比較例４のナンバープレート用フレームを作製した。
【０１６７】
こうして得られたナンバープレート用フレームを一般車両のナンバープレートに装着した。図１８（ａ）に、そのデジタルカメラ画像を示す。また、図１８（ｂ）に、ＡＬＰＲシステム（（株）エイテック製「可搬式ナンバープレート自動観測装置ＯＣ−ｉＳＹＳＴＥＭ」）を使用して、ナンバープレートの読取用に調整された画像を示した。ＡＬＰＲシステムで３回の読取試験を行ったところ、フレーム部分のハレーションにより１回読取に失敗した。
[比較例５]
＜ナンバープレート用ボルトカバー＞
ベース部材として、ＡＢＳ樹脂製の市販のボルトカバー（（株）明邦「Ｐ−９３ナンバープレートボルトキャップリラックマ」）を準備した。このベース部材の外側表面を被覆するように、裏面に粘着層を有する再帰反射性基材（３Ｍ製反射シート（製品番号４７７０（反射性能約７５ｃｐｌ））を貼りつけ、比較例５のナンバープレート用ボルトカバーを作製した。
【０１６８】
こうして得られたボルトカバーを一般車両のナンバープレートに装着した。図１９（ａ）に、そのデジタルカメラ画像を示す。また、図１９（ｂ）に、比較例４と同じＡＬＰＲシステムを使用して、ナンバープレートの読取用に調整された画像を示した。ＡＬＰＲシステムで３回の読取試験を行ったところ、１回読取に失敗した。
[実施例９]
＜ナンバープレートフレーム＞
まず、基材として、裏面に粘着層を有する再帰反射性基材（３Ｍ製反射シートＢＲ１９０５００）を準備した。一方、赤外線吸収層を作製するため、アクリル樹脂溶液Ａを準備した。このアクリル樹脂溶液Ａ１００重量部に対して、ＣＷＯが１８．５質量％含まれる赤外線吸収剤（住友金属鉱山（株）製「ＹＭＦ-０２Ａ」）を２５．６重量部加え、赤外吸収溶液を準備した。この赤外吸収溶液を再帰反射性基材表面にハンドコーターで塗布して乾燥させ、厚みが約１５μｍの赤外線吸収層を形成した。
【０１６９】
次に、赤外線吸収層上に印刷層（隠蔽層）として、３Ｍ  スコッチマスター  ＥＤＧＥＩＩプリンタで白色の縞模様（幅２００μｍ、間隔５００μｍ）を印刷したメディア（「Ｇｅｒｂｅｒ  Ｈｉｇｈ  Ｐｅｒｆｏｒｍａｎｃｅ  Ｓｅｒｉｅｓ  ２２０  Ｐｒｅｍｉｕｍ  Ｆｉｌｍ  ２２０−１１４」，Ｇｅｒｂｅｒ  Ｓｃｉｅｎｔｉｆｉｃ社から市販で入手可能）を貼り付けた。こうして、再帰反射性基材上に赤外線吸収層と印刷層を積層した、ナンバープレート用シートを得た。
【０１７０】
一方、ベース部材として、比較例４と同じ合金にクロームメッキされた市販のナンバープレート用フレーム（星光産業（株）製「ＥＸ−１６３  アクセントフレームセット２―ＳＩ」を準備し、その外側表面に、ナンバープレート用シートを貼り付けて、実施例９のナンバープレートフレームを作製した。
【０１７１】
こうして得られたナンバープレートフレームを一般車両のナンバープレートに装着した。図２０（ａ）に、そのデジタルカメラ画像を示す。また、図２０（ｂ）に、ＡＬＰＲシステム（（株）エイテック製「可搬式ナンバープレート自動観測装置ＯＣ−ｉＳＹＳＴＥＭ」）を使用して、ナンバープレートの読取用に調整された画像を示した。ＡＬＰＲシステムで３回の読取試験を行ったところ、３回とも読取に成功した。なお、印刷層の上から測定した反射性能は約７５ｃｐｌであった。
【０１７２】
[実施例１０]
＜ナンバープレート用ボルトカバー＞
ベース部材として、比較例５で用いたものと同じＡＢＳ樹脂製の市販のボルトカバー（（株）明邦「Ｐ９３ナンバープレートボルトキャップリラックマ」）を準備した。このベース部材の外側表面を被覆するように、実施例９と同じ条件で作製したナンバープレート用シートを貼りつけ、実施例１０のナンバープレート用ボルトカバーを作製した。
【０１７３】
こうして得られたナンバープレート用ボルトカバーを一般車両のナンバープレートのボルトに装着した。図２１（ａ）に、そのデジタルカメラ画像を示す。また、図２１（ｂ）に、ＡＬＰＲシステム（（株）エイテック製「可搬式ナンバープレート自動観測装置ＯＣ−ｉＳＹＳＴＥＭ」）を使用して、ナンバープレートの読取用に調整された画像を示した。ＡＬＰＲシステムで３回の読取試験を行ったところ、３回とも読取に成功した。
[実施例１１]
＜マーキング層を有するナンバープレート用フレーム＞
赤外線吸収剤「ＹＭＦ-０２Ａ」（住友金属鉱山（株）から市販で入手可能）をアクリル樹脂溶液Ａ１００重量部に対して５４．９重量部を加えた分散液をハンドコーターで、厚さ２５μｍＰＥＴフィルム（帝人デュポンフィルム（株）製「ＨＰＥ−２５」）に塗布して乾燥させた後、Ｔ字に切り抜いて、マーキング層を準備した。次に、実施例９と同様の条件で、再帰反射性基材表面上に赤外線吸収層を形成した後、Ｔ字に切りぬいたマーキング層をＰＥＴフィルムより剥がし、赤外線吸収層の上に貼り付けた。こうして、ナンバープレート用シートを作製した。
【０１７４】
さらに、このナンバープレート用シートを四角くカットし、実施例９で作製したナンバープレート用フレームの左上コーナー部分に貼り付けた。
【０１７５】
こうして得られたナンバープレートフレームを一般車両のナンバープレートに装着した。図２２（ａ）に、そのデジタルカメラ画像を示す。また、図２２（ｂ）に、ＡＬＰＲシステム（（株）エイテック製「可搬式ナンバープレート自動観測装置ＯＣ−ｉＳＹＳＴＥＭ」）を使用して、ナンバープレートの読取用に調整された画像を示した。ＡＬＰＲシステムで３回の読取試験を行ったところ、３回とも読取に成功した。かつ、「Ｔ」の文字が視認できた。
【０１７６】
[実施例１２]
＜マーキング層を有するナンバープレート用ボルトカバー＞
実施例１１で作製したものと同じ、Ｔ字型に切りぬいたマーキング層を含むナンバープレート用シートを四角くカットしたものを準備した。一方、ベース部材として、比較例５で用いたものと同じ、ＡＢＳ樹脂製の市販のボルトカバーを準備した。このベース部材の外側表面に、四角くカットしたナンバープレート用シートを貼りつけた。
【０１７７】
こうして得られたナンバープレート用ボルトカバーを一般車両のナンバープレートに装着した。図２３（ａ）に、そのデジタルカメラ画像を示す。また、図２３（ｂ）に、ＡＬＰＲシステム（（株）エイテック製「可搬式ナンバープレート自動観測装置ＯＣ−ｉＳＹＳＴＥＭ」）を使用して、ナンバープレートの読取用に調整された画像を示した。ＡＬＰＲシステムで３回の読取試験を行ったところ、３回とも読取に成功した。かつ、「Ｔ」の文字が視認できた。
【０１７８】
表６および表７に比較例４，５、および実施例９〜１２のナンバープレート用装飾部材に使用された積層体構造の詳細な条件を示す。
【０１７９】
【表６】
2014024537.tif 000008
【０１８０】
【表７】
2014024537.tif 000009
【０１８１】
（表１〜７に示す材料の供給元）
可溶性フタロシアニン色素「ＩＲ-１０Ａ」：日本触媒（株）から市販で入手可能
クリア溶液ＧＡ-３：３Ｍ社から市販で入手可能
ＣＷＯ赤外線吸収剤「ＹＭＦ-０２Ａ」：住友金属鉱山（株）から市販で入手可能
３Ｍ反射シートＢＲ１９０５００：３Ｍ社から市販で入手可能
３Ｍ  グラフィックフィルム  ＩＪ１８０−１０：３Ｍ社から市販で入手可能
３Ｍ  反射シート  ４７７０：３Ｍ社から市販で入手可能
Ｇｅｒｂｅｒ  ２２０−１１４（接着層付）：Ｇｅｒｂｅｒ  Ｓｃｉｅｎｔｉｆｉｃ社から市販で入手可能
ＧｅｒｂｅｒＣｏｌｏｒ  Ｓｐｏｔ  Ｓｅｒｉｅｓ  ＧＣＳ−１０：
Ｇｅｒｂｅｒ  Ｓｃｉｅｎｔｉｆｉｃ社から市販で入手可能
ＧｅｒｂｅｒＣｏｌｏｒ  Ｐｒｏｃｅｓｓ  Ｓｅｒｉｅｓ  ＧＣＰ−７０５／ＧＣＰ−７０７：Ｇｅｒｂｅｒ  Ｓｃｉｅｎｔｉｆｉｃ社から市販で入手可能
ＥＤＧＥＩＩ：３Ｍ社製  スコッチマスター
ミマキ純正インク：（株）ミマキエンジニアリングから市販で入手可能
インクジェットプリンタ「ＪＶ５」：（株）ミマキエンジニアリング製
３Ｍ  ロールコートインク  ４８５４：３Ｍ社から市販で入手可能
３Ｍ  Ｄｉｇｉｔａｌ  Ｌｉｃｅｎｓｅ  Ｐｌａｔｅ  Ｃｌｅａｒ  Ｐｒｏｔｅｃｔｉｖｅ  Ｆｉｌｍ  ９０９７（接着層付）：３Ｍ社から市販で入手可能
【産業上の利用可能性】
【０１８２】
本発明は、偽造防止、読取性向上等の目的で再帰反射性基材やマーキング層を必要とする種々のナンバープレート及びナンバープレート用装飾部材に対して好適に適用可能である。
【符号の説明】
【０１８３】
１    赤外線吸収性マーキング層
２，１１    印刷層
３    オーバーラミネートフィルム
４，６，９    接着層
５    基材
７    ベース部材
８，１２    透明フィルム
１０    調色層
１３    赤外線吸収層
１００    ナンバープレート
１１０，１１０ａ，１１０ｂ，１１０ｃ，１１０ｄ，１１０ｅ，１１０ｆ，１１０ｇ，１１０ｈ，２１０ａ，２１０ｂ，２１０ｃ，２１０ｄ，２１０ｅ，２１０ｆ，３１０ａ，３１０ｂ，３１０ｃ，３１０ｄ，３１０ｅ，３１０ｆ，４１０ａ，４１０ｂ，４１０ｃ，４１０ｄ，４１０ｅ，４１０ｆ，５１０ａ，５１０ｂ，５１０ｃ，５１０ｄ，５１０ｅ，５１０ｆ    ナンバープレート用シート
１２０，１２０ａ，１２０ｂ，１２０ｃ，１２０ｄ，１２０ｅ，１２０ｆ，１２０ｇ，１２０ｈ，２２０ａ，２２０ｂ，２２０ｃ，２２０ｄ，２２０ｅ，２２０ｆ，３２０ａ，３２０ｂ，３２０ｃ，３２０ｄ，３２０ｅ，３２０ｆ，４２０ａ，４２０ｂ，４２０ｃ，４２０ｄ，４２０ｅ，４２０ｆ，５２０ａ，５２０ｂ，５２０ｃ，５２０ｄ，５２０ｅ，５２０ｆ    ナンバープレート用積層体
１３０    塗膜
１４０    クリアコート
１５０ａ，１５０ｂ    エンボス部
１６０    デボス部
７００，ナンバープレート用フレーム
８００，ナンバープレート用ボルトカバー
【図１】
2014024537.tif 000010
【図２】
2014024537.tif 000011
【図３】
2014024537.tif 000012
【図４】
2014024537.tif 000013
【図５】
2014024537.tif 000014
【図６】
2014024537.tif 000015
【図７】
2014024537.tif 000016
【図８】
2014024537.tif 000017
【図９】
2014024537.tif 000018
【図１０】
2014024537.tif 000019
【図１１】
2014024537.tif 000020
【図１２】
2014024537.tif 000021
【図１３】
2014024537.tif 000022
【図１４】
2014024537.tif 000023
【図１５】
2014024537.tif 000024
【図１６】
2014024537.tif 000025
【図１７】
2014024537.tif 000026
【図１８】
2014024537.tif 000027
【図１９】
2014024537.tif 000028
【図２０】
2014024537.tif 000029
【図２１】
2014024537.tif 000030
【図２２】
2014024537.tif 000031
【図２３】
2014024537.tif 000032
【図２４】
2014024537.tif 000033
【図２５】
2014024537.tif 000034